(57)【要約】【課題】ポリオレフィン系樹脂成形体の透明性を損なうことなく、ジアセタール化合物を含有するポリオレフィン系樹脂を成形加工する時及び最終成形品中のジアセタール化合物由来のアルデヒド類の発生を大幅に抑制し、且つ臭気及び味の移行性が抑制できるジアセタール組成物及びポリオレフィン系樹脂組成物を提供する。【解決手段】ポリオレフィン系樹脂に、ジアセタール化合物、ポリオール化合物、モノエステル化合物及びベンゾオキサゾール化合物若しくはウルトラマリン化合物、又は、ジアセタール化合物、ポリオール化合物、モノエステル化合物、ベンゾオキサゾール化合物若しくはウルトラマリン化合物、脂肪族モノカルボン酸及び特定のアルカリ金属塩化合物を含有せしめ、得られるポリオレフィン系樹脂組成物及びそれを成形して得られる成形体中のアルデヒド類の含有量を抑制し、且つ、臭気及び味の移行性を抑制する。【選択図】なし【特許請求の範囲】
【請求項１】
一般式（１）
【化１】
2012233149.tif 000012
［式中、Ｒ１及びＲ２は、同一又は異なって、それぞれ、水素原子、炭素数１〜４のアルキル基、炭素数１〜４のアルコキシ基、炭素数１〜４のアルコキシカルボニル基又はハロゲン原子を表す。ａ及びｂは、夫々１〜５の整数を示す。ｃは０又は１を示す。ａが２である場合、２つのＲ１基は互いに結合してそれらが結合するベンゼン環と共にテトラリン環を形成していてもよく、又、ｂが２である場合、２つのＲ２基は互いに結合してそれらが結合するベンゼン環と共にテトラリン環を形成していてもよい。Ｒ３は、水素原子、炭素数１〜４のアルキル基、炭素数２〜４のアルケニル基、炭素数１〜４のアルコキシ基、炭素数１〜４のアルコキシカルボニル基又は炭素数１〜４のハロゲン化アルキル基を表す。］
で表されるジアセタール化合物（（Ａ）成分）、
分子内に少なくとも２個の水酸基を有するポリオール化合物（（Ｂ）成分）、
分子内に少なくとも２個の水酸基を有するポリオールと、炭素数１０〜２８の飽和若しくは不飽和脂肪族モノカルボン酸及び／又は分子内に１〜２個の水酸基を有する炭素数１０〜２８の飽和若しくは不飽和脂肪族モノカルボン酸とのモノエステル化合物（（Ｃ）成分）、並びに
一般式（２）
【化２】
2012233149.tif 000013
［式中、Ｒ４及びＲ５は、同一又は異なって、それぞれ、水素原子、炭素数１〜４のアルキル基を表す。Ｒ６は、チオフェン基、トランス−スチルベン基又はシス−スチルベン基を表す。ｄ及びｅは、夫々１〜４の整数を示す。］
で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも１種の化合物（（Ｄ）成分）
を含有することを特徴とするジアセタール組成物。
【請求項２】
（Ａ）成分１００重量部に対して、（Ｂ）成分の量が１〜５重量部、（Ｃ）成分の量が１〜５重量部、及び（Ｄ）成分の量が０．１〜０．８重量部である請求項１に記載のジアセタール組成物。
【請求項３】
（Ａ）成分１００重量部に対して、（Ｂ）成分の量が２〜４重量部、（Ｃ）成分の量が２〜４重量部、及び（Ｄ）成分の量が０．２〜０．７重量部である請求項１に記載のジアセタール組成物。
【請求項４】
ジアセタール組成物中の（Ｂ）成分の濃度が、１〜５重量％である請求項１〜３のいずれかに記載のジアセタール組成物。
【請求項５】
ジアセタール組成物中の（Ｄ）成分の濃度が、０．１〜０．８重量％である請求項１〜４のいずれかに記載のジアセタール組成物。
【請求項６】
（Ｂ）成分が、分子内に３〜８個の水酸基を有するポリオール化合物である請求項１〜５のいずれかに記載のジアセタール組成物。
【請求項７】
（Ｂ）成分が、キシリトール、ソルビトール、マンニトールからなる群より選ばれた１種のポリオール化合物である請求項６に記載のジアセタール組成物。
【請求項８】
（Ｃ）成分が、分子内に少なくとも３〜８個の水酸基を有するポリオールと炭素数１２〜２２の飽和若しくは不飽和脂肪族モノカルボン酸及び／又は分子内に１〜２個の水酸基を有する炭素数１２〜２２の飽和若しくは不飽和脂肪族モノカルボン酸とのモノエステル化合物である請求項１〜７のいずれかに記載のジアセタール組成物。
【請求項９】
（Ｃ）成分が、グリセリンモノラウレート、グリセリンモノミリステート、グリセリンモノパルミテート、グリセリンモノステアレート、グリセリンモノ（１２−ヒドロキシステアレート）、ジグリセリンモノラウレート、ジグリセリンモノミリステート、ジグリセリンモノパルミテート、ジグリセリンモノステアレート、ジグリセリンモノ（１２−ヒドロキシステアレート）、ソルビタンモノラウレート、ソルビタンモノミリステート、ソルビタンモノパルミテート、及びソルビタンモノステアレート、及びソルビタンモノ（１２−ヒドロキシステアレート）からなる群より選ばれた少なくとも１種のモノエステル化合物である請求項８に記載のジアセタール組成物。
【請求項１０】
（Ｄ）成分が、２，５−チオフェンジイル（５−ｔｅｒｔ−ブチル−１，３−ベンゾキサゾール）又は４，４’−ビス（ベンゾオキサゾール−２−イル）スチルベンである請求項１〜９のいずれかに記載のジアセタール組成物。
【請求項１１】
（Ｄ）成分が、２，５−チオフェンジイル（５−ｔｅｒｔ−ブチル−１，３−ベンゾキサゾール）である請求項１〜９のいずれかに記載のジアセタール組成物。
【請求項１２】
（Ｄ）成分が、群青（ウルトラマリンブルー）である請求項１〜９のいずれかに記載のジアセタール組成物。
【請求項１３】
さらに、分子内に少なくとも１個の水酸基を有していてもよい炭素数８〜３２の飽和又は不飽和脂肪酸のアルカリ金属塩（Ｅ）を含有することを特徴とする請求項１〜１２のいずれかに記載のジアセタール組成物。
【請求項１４】
（Ａ）成分１００重量部に対して、（Ｅ）成分の量が０〜０．８重量部である請求項１３に記載のジアセタール組成物。
【請求項１５】
（Ａ）成分１００重量部に対して、（Ｅ）成分の量が０〜０．７重量部である請求項１３に記載のジアセタール組成物。
【請求項１６】
予め（Ｄ）成分と（Ｅ）成分を混合し、（Ｄ）成分の表面が（Ｅ）成分で被覆されていることを特徴とする請求項１３〜１５のいずれかに記載のジアセタール組成物。
【請求項１７】
前記（Ｅ）成分が、ステアリン酸マグネシウム、ステアリン酸アルミニウム、べへン酸アルミニウム、べへン酸リチウム、モンタン酸リチウム、及び１２−ヒドロキシステアリン酸マグネシウム及び１２−ヒドロキシステアリン酸リチウムからなる群から選ばれた少なくとも１種の脂肪酸アルカリ金属塩である請求項１３〜１６のいずれかに記載のジアセタール組成物。
【請求項１８】
さらに、炭素数１０〜２８の飽和若しくは不飽和脂肪族モノカルボン酸、及び／又は分子内に１〜２個の水酸基を有する炭素数１０〜２８の飽和若しくは不飽和脂肪族モノカルボン酸（（Ｆ）成分）、及び
炭素数６〜３０の飽和又は不飽和脂肪族アルコール硫酸エステルアルカリ金属塩、及び／又は炭素数６〜３０のアルキルベンゼンスルホン酸アルカリ金属塩（（Ｇ）成分）
を含有することを特徴とする請求項１〜１７のいずれかに記載のジアセタール組成物。
【請求項１９】
（Ａ）成分１００重量部に対して、（Ｆ）成分の量が１〜５重量部、及び（Ｇ）成分の量が０．１〜５重量部である請求項１８に記載のジアセタール組成物。
【請求項２０】
（Ａ）成分１００重量部に対して、（Ｆ）成分の量が２〜４重量部、及び（Ｇ）成分の量が０．５〜３重量部である請求項１８に記載のジアセタール組成物。
【請求項２１】
請求項１〜２０のいずれかに記載のジアセタール組成物を含有し、ジアセタール化合物から発生する臭気及び味の移行性が抑制されていることを特徴とするポリオレフィン系樹脂用核剤。
【請求項２２】
ポリオレフィン系樹脂、
一般式（１）
【化３】
2012233149.tif 000014
［式中、Ｒ１及びＲ２は、同一又は異なって、それぞれ、水素原子、炭素数１〜４のアルキル基、炭素数１〜４のアルコキシ基、炭素数１〜４のアルコキシカルボニル基又はハロゲン原子を表す。ａ及びｂは、夫々１〜５の整数を示す。ｃは０又は１を示す。ａが２である場合、２つのＲ１基は互いに結合してそれらが結合するベンゼン環と共にテトラリン環を形成していてもよく、又、ｂが２である場合、２つのＲ２基は互いに結合してそれらが結合するベンゼン環と共にテトラリン環を形成していてもよい。Ｒ３は、水素原子、炭素数１〜４のアルキル基、炭素数２〜４のアルケニル基、炭素数１〜４のアルコキシ基、炭素数１〜４のアルコキシカルボニル基または炭素数１〜４のハロゲン化アルキル基を表す。］
で表されるジアセタール化合物（（Ａ）成分）、
分子内に少なくとも２個の水酸基を有するポリオール化合物（（Ｂ）成分）、
分子内に少なくとも２個の水酸基を有するポリオールと、炭素数１０〜２８の飽和若しくは不飽和脂肪族モノカルボン酸及び／又は分子内に１〜２個の水酸基を有する炭素数１０〜２８の飽和若しくは不飽和脂肪族モノカルボン酸とのモノエステル化合物（（Ｃ）成分）、並びに
一般式（２）
【化４】
2012233149.tif 000015
［式中、Ｒ４及びＲ５は、同一又は異なって、それぞれ、水素原子、炭素数１〜４のアルキル基を
表す。Ｒ６は、チオフェン基、トランス−スチルベン基又はシス−スチルベン基を表す。ｄ及びｅは、夫々１〜４の整数を示す。］
で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも１種の化合物（（Ｄ）成分）
を含有することを特徴とするポリオレフィン系樹脂組成物。
【請求項２３】
さらに、分子内に少なくとも１個の水酸基を有していてもよい炭素数８〜３２の飽和又は不飽和脂肪酸のアルカリ金属塩（Ｅ）を含有することを特徴とする請求項２２に記載のポリオレフィン系樹脂組成物。
【請求項２４】
さらに、炭素数１０〜２８の飽和若しくは不飽和脂肪族モノカルボン酸、及び／又は分子内に１〜２個の水酸基を有する炭素数１０〜２８の飽和若しくは不飽和脂肪族モノカルボン酸（（Ｆ）成分）、並びに
炭素数６〜３０の飽和又は不飽和脂肪族アルコール硫酸エステルアルカリ金属塩、及び／又は炭素数６〜３０のアルキルベンゼンスルホン酸アルカリ金属塩（（Ｇ）成分）
を含有することを特徴とする請求項２２又は２３に記載のポリオレフィン系樹脂組成物。
【請求項２５】
ポリオレフィン系樹脂組成物が、ポリオレフィン系樹脂１００重量部に対して、（Ａ）成分０．１４〜０．３４重量部、（Ｂ）成分０．００１５〜０．０１７５重量部、（Ｃ）成分０．００１５〜０．０１７５重量部、及び（Ｄ）成分０．０００１５〜０．００２７５重量部からなる請求項２２に記載のポリオレフィン系樹脂組成物。
【請求項２６】
ポリオレフィン系樹脂組成物が、ポリオレフィン系樹脂１００重量部に対して、（Ａ）成分０．１４〜０．３４重量部、（Ｂ）成分０．００１５〜０．０１７５重量部、（Ｃ）成分０．００１５〜０．０１７５重量部、（Ｄ）成分０．０００１５〜０．００２７５重量部、及び（Ｅ）成分０〜０．００２７５重量部からなる請求項２３に記載のポリオレフィン系樹脂組成物。
【請求項２７】
ポリオレフィン系樹脂組成物が、ポリオレフィン系樹脂１００重量部に対して、（Ａ）成分０．１４〜０．３４重量部、（Ｂ）成分０．００１５〜０．０１７５重量部、（Ｃ）成分０．００１５〜０．０１７５重量部、（Ｄ）成分０．０００１５〜０．００２７５重量部、（Ｅ）成分０〜０．００２７５重量部、（Ｆ）成分０．００１５〜０．０３５０重量部、及び成分（Ｇ）０．０００１５〜０．０１７５重量部からなる請求項２４に記載のポリオレフィン系樹脂組成物。
【請求項２８】
ポリオレフィン系樹脂に、請求項２１に記載のポリオレフィン系樹脂用核剤を含有することを特徴とするポリオレフィン系樹脂組成物。
【請求項２９】
ポリオレフィン系樹脂１００重量部に対し、前記ポリオレフィン系樹脂用核剤０．１５〜０．４５重量部を含有してなることを特徴とする請求項２８に記載のポリオレフィン系樹脂組成物。
【請求項３０】
請求項２２〜２９のいずれかに記載のポリオレフィン系樹脂組成物を成形してなり、ジアセタール化合物から発生する臭気、及び味の移行性が抑制されていることを特徴とするポリオレフィン系樹脂成形体。
【請求項３１】
（Ａ）一般式（１）
【化５】
2012233149.tif 000016
［式中、Ｒ１及びＲ２は、同一又は異なって、それぞれ、水素原子、炭素数１〜４のアルキル基、炭素数１〜４のアルコキシ基、炭素数１〜４のアルコキシカルボニル基又はハロゲン原子を表す。ａ及びｂは、夫々１〜５の整数を示す。ｃは０又は１を示す。ａが２である場合、２つのＲ１基は互いに結合してそれらが結合するベンゼン環と共にテトラリン環を形成していてもよく、又、ｂが２である場合、２つのＲ２基は互いに結合してそれらが結合するベンゼン環と共にテトラリン環を形成していてもよい。Ｒ３は、水素原子、炭素数１〜４のアルキル基、炭素数２〜４のアルケニル基、炭素数１〜４のアルコキシ基、炭素数１〜４のアルコキシカルボニル基又は炭素数１〜４のハロゲン化アルキル基を表す。］
で表されるジアセタール化合物から発生する臭気及び味の移行抑制剤であって、
分子内に少なくとも２個の水酸基を有するポリオール化合物（（Ｂ）成分）、
分子内に少なくとも２個の水酸基を有するポリオールと、炭素数１０〜２８の飽和若しくは不飽和脂肪族モノカルボン酸及び／又は分子内に１〜２個の水酸基を有する炭素数１０〜２８の飽和若しくは不飽和脂肪族モノカルボン酸からなる群から選ばれる少なくとも１種の脂肪族モノカルボン酸とのモノエステル化合物（（Ｃ）成分）、並びに
一般式（２）
【化６】
2012233149.tif 000017
［式中、Ｒ４及びＲ５は、同一又は異なって、それぞれ、水素原子、炭素数１〜４のアルキル基を表す。Ｒ６は、チオフェン基、トランス−スチルベン基又はシス−スチルベン基を表す。ｄ及びｅは、夫々１〜４の整数を示す。］
で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも１種の化合物（（Ｄ）成分）
を含有することを特徴とする、ジアセタール化合物から発生する臭気及び味の移行性抑制剤。
【請求項３２】
（Ａ）一般式（１）
【化７】
2012233149.tif 000018
［式中、Ｒ１及びＲ２は、同一又は異なって、それぞれ、水素原子、炭素数１〜４のアルキル基、炭素数１〜４のアルコキシ基、炭素数１〜４のアルコキシカルボニル基又はハロゲン原子を表す。ａ及びｂは、夫々１〜５の整数を示す。ｃは０又は１を示す。ａが２である場合、２つのＲ１基は互いに結合してそれらが結合するベンゼン環と共にテトラリン環を形成していてもよく、又、ｂが２である場合、２つのＲ２基は互いに結合してそれらが結合するベンゼン環と共にテトラリン環を形成していてもよい。Ｒ３は、水素原子、炭素数１〜４のアルキル基、炭素数２〜４のアルケニル基、炭素数１〜４のアルコキシ基、炭素数１〜４のアルコキシカルボニル基又は炭素数１〜４のハロゲン化アルキル基を表す。］
で表されるジアセタール化合物（（Ａ）成分）
を含有する組成物の成形時に、発生するジアセタール化合物由来のアルデヒド化合物の発生抑制方法であって、
分子内に少なくとも２個の水酸基を有するポリオール化合物（（Ｂ）成分）、
分子内に少なくとも２個の水酸基を有するポリオールと、炭素数１０〜２８の飽和若しくは不飽和脂肪族モノカルボン酸及び／又は分子内に１〜２個の水酸基を有する炭素数１０〜２８の飽和若しくは不飽和脂肪族モノカルボン酸からなる群から選ばれる少なくとも１種の脂肪族モノカルボン酸とのモノエステル化合物（（Ｃ）成分）、並びに
一般式（２）
【化８】
2012233149.tif 000019
［式中、Ｒ４及びＲ５は、同一又は異なって、それぞれ、水素原子、炭素数１〜４のアルキル基を表す。Ｒ６は、チオフェン基、トランス−スチルベン基又はシス−スチルベン基を表す。ｄ及びｅは、夫々１〜４の整数を示す。］
で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも１種の化合物（（Ｄ）成分）
を前記組成物に含有せしめることを特徴とするアルデヒド化合物の発生抑制方法。
【請求項３３】
さらに、分子内に少なくとも１個の水酸基を有していてもよい炭素数８〜３２の飽和又は不飽和脂肪酸のアルカリ金属塩からなる群から選ばれた少なくとも１種の脂肪酸アルカリ金属塩（Ｅ）を前記組成物に含有せしめることを特徴とする請求項３２に記載のアルデヒド化合物の発生抑制方法。
【請求項３４】
さらに、炭素数１０〜２８の飽和若しくは不飽和脂肪族モノカルボン酸、及び／又は分子内に１〜２個の水酸基を有する炭素数１０〜２８の飽和若しくは不飽和脂肪族モノカルボン酸（（Ｆ）成分）、並びに
炭素数６〜３０の飽和又は不飽和脂肪族アルコール硫酸エステルアルカリ金属塩、及び／又は炭素数６〜３０のアルキルベンゼンスルホン酸アルカリ金属塩（（Ｇ）成分）
を前記組成物に含有せしめることを特徴とする請求項３２又は３３に記載のアルデヒド化合物の発生抑制方法。
【請求項３５】
請求項２２〜２９のいずれかに記載のポリオレフィン系樹脂組成物を成形することを特徴とする、ポリオレフィン樹脂成形時にジアセタール化合物から発生する臭気を抑制する方法。
【請求項３６】
請求項２２〜２９のいずれかに記載のポリオレフィン系樹脂組成物を成形することにより得られる包装材又は容器に、（食品、化粧品、医薬品等の）内容物を収容することを特徴とする、ジアセタール化合物から発生する臭気及び味の、該内容物への移行を抑制する方法。
【発明の詳細な説明】
【技術分野】
【０００１】
本発明は、ジアセタール組成物、該組成物を含むポリオレフィン系樹脂用核剤、該核剤を含有するポリオレフィン系樹脂組成物及びその成形体に関する。
【背景技術】
【０００２】
ジベンジリデンソルビトール及びその核置換誘導体に代表されるジアセタール化合物は、ポリオレフィン系樹脂、特にエチレン、プロピレンのホモポリマー又はそれらを主成分とするコポリマーの核剤として有用な化合物である。ジアセタール化合物は、特に透明性を向上させる効果に優れ、透明性が要求される各種容器等の成形品分野の樹脂添加剤として広く用いられている。
【０００３】
しかし、該ジアセタール化合物は、ジアセタール化合物中に残存する未反応アルデヒドや、成形加工時に一部熱分解し、ジアセタール化合物を構成するアルデヒド類が遊離し、臭気が発生する。このために、最終成形品中にもアルデヒド臭が残存する場合がある。また、成形品を食品等の包装材又は容器として使用する場合に、該成形品に接触する食品等にアルデヒド類の味が移行することもある。このため、該ジアセタール化合物は、食品、化粧品等の容器、包装材等の分野において、好まれない場合がある。
【０００４】
これまでにも上記問題点の改善のために様々な提案がなされている。例えば、ヒドロキシアミン或いはフェニルヒドラジン類による処理（特許文献１、特許文献２）、非芳香族有機アミンの添加（特許文献３）、脂肪族金属塩及び乳酸金属塩等による表面処理（特許文献４）、脂肪族アミンの配合（特許文献５）、ソルビン酸及び／又はソルビン酸カリウムの添加（特許文献６）、アミノ酸アルカリ金属塩の添加（特許文献７）、１，２位又は１，３位に少なくとも２つのアルコール性水酸基を有するポリオール若しくはそのエステルの添加（特許文献８）、脂肪族アルコール又は少なくとも１個の水酸基を有する脂肪族カルボン酸、及び硫酸エステル塩、脂肪酸のアルカリ金属塩又は脂肪族アミンの添加（特許文献９）、ソルビタン脂肪酸エステル又はポリオキシエチレンソルビタン脂肪酸エステルの添加（特許文献１０）、糖アルコール及び分子内に少なくとも１個の水酸基を有する脂肪族モノカルボン酸の添加（特許文献１１）等の方法が知られている。
【０００５】
しかしながら、上記従来技術においては、上記添加剤の添加によるポリオレフィン系樹脂成形体の黄色着色が発現するものもあり、また、臭気改善効果についても更なる低減の要望があり、未だ上記問題点の解決には至っていないのが現状である。
【先行技術文献】
【特許文献】
【０００６】
【特許文献１】特開昭６０−３２７９１号公報
【特許文献２】特開昭６０−４２３８５号公報
【特許文献３】特開昭６２−４２８９号公報
【特許文献４】特開昭６２−５０３５５号公報
【特許文献５】特開平２−１９０６８４１号公報
【特許文献６】特開平５−２０２０５５号公報
【特許文献７】特開平９−２８６７８７号公報
【特許文献８】特開平９−２８６７８８号公報
【特許文献９】国際公開ＷＯ２００３／９３３６０号パンフレット
【特許文献１０】特開２００７−２２９２４号公報
【特許文献１１】特開２００７−２７７４４０号公報
【発明の概要】
【発明が解決しようとする課題】
【０００７】
本発明は、ポリオレフィン系樹脂成形体の透明性を損なうことなく、ジアセタール化合物を含有するポリオレフィン系樹脂を成形加工する時及び最終成形品中のジアセタール化合物由来のアルデヒド類の発生を大幅に抑制し、且つ臭気及び味の移行性が抑制できるジアセタール組成物及びポリオレフィン系樹脂組成物を提供することを目的とする。
【課題を解決するための手段】
【０００８】
本発明者らは、かかる現状に鑑み、上記課題を解決すべく鋭意検討を行なった結果、（１）ジアセタール化合物、ポリオール化合物、ポリオールの脂肪族モノカルボン酸エステル化合物、並びにベンゾオキサゾール化合物、インディゴ化合物、フタロシアニン系化合物、アントラキノン系化合物、ウルトラマリン化合物、及びアルミン酸コバルト化合物からなる群より選ばれた１種の化合物を含有するジアセタール組成物をポリオレフィン系樹脂に配合した場合、従来の方法と比べて成形加工時の着色が大幅に抑制され、優れた透明感を有する成形品が得られると同時に、得られるポリオレフィン樹脂ペレット及びその成形品中のアルデヒド類の発生量が大幅に抑制され、臭気及び味の移行性が抑制される効果、又、成形加工時における成形品の着色が抑制される効果が得られることを見出した。
【０００９】
（２）上記ジアセタール組成物に、更に、特定の脂肪族モノカルボン酸と特定のアルカリ金属塩化合物を含有させたジアセタール組成物を用いた場合、該ジアセタール組成物は、大幅な融点降下をもたらし、ポリオレフィン樹脂への分散性に優れ、成形加工温度を下げることで、該樹脂ペレット及び成形品中のアルデヒド類の発生量が一段と抑制され、より臭気及び味の移行性が抑制される効果が得られることを見出した。
【００１０】
本発明は、かかる知見に基づき完成されたものであり、次のジアセタール化合物から発生する臭気及び味の移行性抑制剤、該抑制剤を用いた抑制方法、ジアセタール組成物、該組成物を含有するポリオレフィン系樹脂用核剤、該核剤を含有するポリオレフィン系樹脂組成物及びポリオレフィン系樹脂成形体等を提供するものである。
【００１１】
（項１）  一般式（１）
【化１】
2012233149.tif 000002
［式中、Ｒ１及びＲ２は、同一又は異なって、それぞれ、水素原子、炭素数１〜４のアルキル基、炭素数１〜４のアルコキシ基、炭素数１〜４のアルコキシカルボニル基又はハロゲン原子を表す。ａ及びｂは、夫々１〜５の整数を示す。ｃは０又は１を示す。ａが２である場合、２つのＲ１基は互いに結合してそれらが結合するベンゼン環と共にテトラリン環を形成していてもよく、又、ｂが２である場合、２つのＲ２基は互いに結合してそれらが結合するベンゼン環と共にテトラリン環を形成していてもよい。Ｒ３は、水素原子、炭素数１〜４のアルキル基、炭素数２〜４のアルケニル基、炭素数１〜４のアルコキシ基、炭素数１〜４のアルコキシカルボニル基又は炭素数１〜４のハロゲン化アルキル基を表す。］
で表されるジアセタール化合物（（Ａ）成分）、
分子内に少なくとも２個の水酸基を有するポリオール化合物（（Ｂ）成分）、
分子内に少なくとも２個の水酸基を有するポリオールと、炭素数１０〜２８の飽和若しくは不飽和脂肪族モノカルボン酸及び／又は分子内に１〜２個の水酸基を有する炭素数１０〜２８の飽和若しくは不飽和脂肪族モノカルボン酸とのモノエステル化合物（（Ｃ）成分）、並びに
一般式（２）
【化２】
2012233149.tif 000003
［式中、Ｒ４及びＲ５は、同一又は異なって、それぞれ、水素原子、炭素数１〜４のアルキル基を表す。Ｒ６は、チオフェン基、トランス−スチルベン基又はシス−スチルベン基を表す。ｄ及びｅは、夫々１〜４の整数を示す。］
で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも１種の化合物（（Ｄ）成分）
を含有することを特徴とするジアセタール組成物。
【００１２】
（項２）  （Ａ）成分１００重量部に対して、（Ｂ）成分の量が１〜５重量部、（Ｃ）成分の量が１〜５重量部、及び（Ｄ）成分の量が０．１〜０．８重量部である（項１）に記載のジアセタール組成物。
【００１３】
（項３）  （Ａ）成分１００重量部に対して、（Ｂ）成分の量が２〜４重量部、（Ｃ）成分の量が２〜４重量部、及び（Ｄ）成分の量が０．２〜０．７重量部である（項１）に記載のジアセタール組成物。
【００１４】
（項４）  ジアセタール組成物中の（Ｂ）成分の濃度が、1〜５重量％である（項１）〜（項３）のいずれかに記載のジアセタール組成物。
【００１５】
（項５）  ジアセタール組成物中の（Ｂ）成分の濃度が、２〜４重量％である（項１）〜（項３）に記載のジアセタール組成物。
【００１６】
（項６）  ジアセタール組成物中の（Ｄ）成分の濃度が、０．１〜０．８重量％である（項１）〜（項５）のいずれかに記載のジアセタール組成物。
【００１７】
（項７）  ジアセタール組成物中の（Ｄ）成分の濃度が、０．２〜０．７重量％である（項１）〜（項５）のいずれかに記載のジアセタール組成物。
【００１８】
（項８）  （Ｂ）成分が、分子内に３〜８個の水酸基を有するポリオール化合物である（項１）〜（項７）のいずれかに記載のジアセタール組成物。
【００１９】
（項９）  （Ｂ）成分が、キシリトール、ソルビトール、及びマンニトールからなる群より選ばれた少なくとも１種のポリオール化合物である（項８）に記載のジアセタール組成物。
【００２０】
（項１０）  （Ｃ）成分が、分子内に少なくとも３〜８個の水酸基を有するポリオールと炭素数１２〜２２の飽和若しくは不飽和脂肪族モノカルボン酸及び／又は分子内に１〜２個の水酸基を有する炭素数１２〜２２の飽和若しくは不飽和脂肪族モノカルボン酸とのモノエステル化合物である（項１）〜（項９）のいずれかに記載のジアセタール組成物。
【００２１】
（項１１）  （Ｃ）成分が、グリセリンモノラウレート、グリセリンモノミリステート、グリセリンモノパルミテート、グリセリンモノステアレート、グリセリンモノ（１２−ヒドロキシステアレート）、ジグリセリンモノラウレート、ジグリセリンモノミリステート、ジグリセリンモノパルミテート、ジグリセリンモノステアレート、ジグリセリンモノ（１２−ヒドロキシステアレート）、ソルビタンモノラウレート、ソルビタンモノミリステート、ソルビタンモノパルミテート、ソルビタンモノステアレート、及びソルビタンモノ（１２−ヒドロキシステアレート）からなる群より選ばれた少なくとも１種のモノエステル化合物である（項１０）に記載のジアセタール組成物。
【００２２】
（項１２）  （Ｄ）成分が、前記一般式（２）で表されるベンゾオキサゾール化合物である（項１）〜（項１１）のいずれかに記載のジアセタール組成物。
【００２３】
（項１３）  （Ａ）成分１００重量部に対して、前記ベンゾオキサゾール化合物の量が０．１〜０．８重量部である（項１２）に記載のジアセタール組成物。
【００２４】
（項１４）  （Ａ）成分１００重量部に対して、前記ベンゾオキサゾール化合物の量が０．２〜０．６重量部である（項１２）に記載のジアセタール組成物。
【００２５】
（項１５）  前記ベンゾオキサゾール化合物が、２，５−チオフェンジイル（５−ｔｅｒｔ−ブチル−１，３−ベンゾキサゾール）又は４，４’−ビス（ベンゾオキサゾール−２−イル）スチルベンである（項１２）〜（項１４）のいずれかに記載のジアセタール組成物。
【００２６】
（項１６）  前記ベンゾオキサゾール化合物が、２，５−チオフェンジイル（５−ｔｅｒｔ−ブチル−１，３−ベンゾキサゾール）である（項１２）〜（項１４）のいずれかに記載のジアセタール組成物。
【００２７】
（項１７）  （Ｄ）成分が、インディゴ化合物、フタロシアニン系化合物、アントラキノン系化合物、ウルトラマリン化合物、及びアルミン酸コバルト化合物からなる群より選ばれた少なくとも１種の化合物である（項１）〜（項１１）のいずれかに記載のジアセタール組成物。
【００２８】
（項１８）  （Ａ）成分１００重量部に対して、前記化合物の量が０．１〜０．８重量部である（項１７）に記載のジアセタール組成物。
【００２９】
（項１９）  （Ａ）成分１００重量部に対して、前記化合物の量が０．２〜０．７重量部である（項１７）に記載のジアセタール組成物。
【００３０】
（項２０）  前記化合物が、群青（ウルトラマリン）である（項１７）〜（項１９）のいずれかに記載のジアセタール組成物。
【００３１】
（項２１）  さらに、分子内に少なくとも１個の水酸基を有していてもよい炭素数８〜３２の飽和又は不飽和脂肪酸のアルカリ金属塩（Ｅ）を含有することを特徴とする（項１７）〜（項２０）のいずれかに記載のジアセタール組成物。
【００３２】
（項２２）  （Ａ）成分１００重量部に対して、（Ｅ）成分の量が０．１〜０．８重量部である（項２１）に記載のジアセタール組成物。
【００３３】
（項２３）  （Ａ）成分１００重量部に対して、（Ｅ）成分の量が０．２〜０．７重量部である（項２１）に記載のジアセタール組成物。
【００３４】
（項２４）  予め（Ｄ）成分と（Ｅ）成分を混合し、（Ｄ）成分の表面が（Ｅ）成分で被覆されていることを特徴とする（項２１）〜（項２３）のいずれかに記載のジアセタール組成物。
【００３５】
（項２５）  前記（Ｅ）成分が、ステアリン酸マグネシウム、ステアリン酸アルミニウム、べへン酸アルミニウム、べへン酸リチウム、モンタン酸リチウム、１２−ヒドロキシステアリン酸マグネシウム及び１２−ヒドロキシステアリン酸リチウムからなる群から選ばれた少なくとも１種の脂肪酸アルカリ金属塩である（項２１）〜（項２４）のいずれかに記載のジアセタール組成物。
【００３６】
（項２６）  さらに、炭素数１０〜２８の飽和若しくは不飽和脂肪族モノカルボン酸、及び／又は分子内に１〜２個の水酸基を有する炭素数１０〜２８の飽和若しくは不飽和脂肪族モノカルボン酸（（Ｆ）成分）、並びに
炭素数６〜３０の飽和又は不飽和脂肪族アルコール硫酸エステルアルカリ金属塩、及び／又は炭素数６〜３０のアルキルベンゼンスルホン酸アルカリ金属塩（（Ｇ）成分）
を含有することを特徴とする（項１）〜（項２５）のいずれかに記載のジアセタール組成物。
【００３７】
（項２７）  （Ａ）成分１００重量部に対して、（Ｆ）成分の量が１〜１０重量部、及び（Ｇ）成分の量が０．１〜５重量部である（項２６）に記載のジアセタール組成物。
【００３８】
（項２８）  （Ａ）成分１００重量部に対して、（Ｆ）成分の量が２〜５重量部、及び（Ｇ）成分の量が０．５〜３重量部である（項２６）に記載のジアセタール組成物。
【００３９】
（項２９）  （項１）〜（項２８）のいずれかに記載のジアセタール組成物を含有し、ジアセタール化合物から発生する臭気及び味の移行性が抑制されていることを特徴とするポリオレフィン系樹脂用核剤。
【００４０】
（項３０）  ポリオレフィン系樹脂、
一般式（１）
【化３】
2012233149.tif 000004
［式中、Ｒ１及びＲ２は、同一又は異なって、それぞれ、水素原子、炭素数１〜４のアルキル基、炭素数１〜４のアルコキシ基、炭素数１〜４のアルコキシカルボニル基又はハロゲン原子を表す。ａ及びｂは、夫々１〜５の整数を示す。ｃは０又は１を示す。ａが２である場合、２つのＲ１基は互いに結合してそれらが結合するベンゼン環と共にテトラリン環を形成していてもよく、又、ｂが２である場合、２つのＲ２基は互いに結合してそれらが結合するベンゼン環と共にテトラリン環を形成していてもよい。Ｒ３は、水素原子、炭素数１〜４のアルキル基、炭素数２〜４のアルケニル基、炭素数１〜４のアルコキシ基、炭素数１〜４のアルコキシカルボニル基または炭素数１〜４のハロゲン化アルキル基を表す。］
で表されるジアセタール化合物（（Ａ）成分）、
分子内に少なくとも２個の水酸基を有するポリオール化合物（（Ｂ）成分）、
分子内に少なくとも２個の水酸基を有するポリオールと、炭素数１０〜２８の飽和若しくは不飽和脂肪族モノカルボン酸及び／又は分子内に１〜２個の水酸基を有する炭素数１０〜２８の飽和若しくは不飽和脂肪族モノカルボン酸とのモノエステル化合物（（Ｃ）成分）、並びに
一般式（２）
【化４】
2012233149.tif 000005
［式中、Ｒ４及びＲ５は、同一又は異なって、それぞれ、水素原子、炭素数１〜４のアルキル基を表す。Ｒ６は、チオフェン基、トランス−スチルベン基又はシス−スチルベン基を表す。ｄ及びｅは、夫々１〜４の整数を示す。］
で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも１種の化合物（（Ｄ）成分）
を含有することを特徴とするポリオレフィン系樹脂組成物。
【００４１】
（項３１）  さらに、分子内に少なくとも１個の水酸基を有していてもよい炭素数８〜３２の飽和又は不飽和脂肪酸のアルカリ金属塩（Ｅ）を含有することを特徴とする（項３０）に記載のポリオレフィン系樹脂組成物。
【００４２】
（項３２）  さらに、炭素数１０〜２８の飽和若しくは不飽和脂肪族モノカルボン酸、及び／又は分子内に１〜２個の水酸基を有する炭素数１０〜２８の飽和若しくは不飽和脂肪族モノカルボン酸（（Ｆ）成分）、及び
炭素数６〜３０の飽和又は不飽和脂肪族アルコール硫酸エステルアルカリ金属塩、及び／又は炭素数６〜３０のアルキルベンゼンスルホン酸アルカリ金属塩（（Ｇ）成分）
を含有することを特徴とする（項３０）又は（項３１）に記載のポリオレフィン系樹脂組成物。
【００４３】
（項３３）  ポリオレフィン系樹脂組成物が、ポリオレフィン系樹脂１００重量部に対して、（Ａ）成分０．１４〜０．３４重量部、（Ｂ）成分０．００１５〜０．０１７５重量部、（Ｃ）成分０．００１５〜０．０１７５重量部、及び（Ｄ）成分０．０００１５〜０．００２７５重量部からなる（項３０）に記載のポリオレフィン系樹脂組成物。
【００４４】
（項３４）  ポリオレフィン系樹脂組成物が、ポリオレフィン系樹脂１００重量部に対して、（Ａ）成分０．１４〜０．３４重量部、（Ｂ）成分０．００１５〜０．０１７５重量部、（Ｃ）成分０．００１５〜０．０１７５重量部、（Ｄ）成分０．０００１５〜０．００２７５重量部、及び（Ｅ）成分０〜０．００２７５重量部からなる（項３１）に記載のポリオレフィン系樹脂組成物。
【００４５】
（項３５）  ポリオレフィン系樹脂組成物が、ポリオレフィン系樹脂１００重量部に対して、（Ａ）成分０．１４〜０．３４重量部、（Ｂ）成分０．００１５〜０．０１７５重量部、（Ｃ）成分０．００１５〜０．０１７５重量部、（Ｄ）成分０．０００１５〜０．００２７５重量部、（Ｅ）成分０〜０．００２７５重量部、（Ｆ）成分０．００１５〜０．０３５０重量部、及び成分（Ｇ）０．０００１５〜０．０１７５重量部からなる（項３２）に記載のポリオレフィン系樹脂組成物。
【００４６】
（項３６）  ポリオレフィン系樹脂に、（項２９）に記載のポリオレフィン系樹脂用核剤を含有することを特徴とするポリオレフィン系樹脂組成物。
【００４７】
（項３７）  ポリオレフィン系樹脂１００重量部に対し、前記ポリオレフィン系樹脂用核剤０．１５〜０．４５重量部を含有してなることを特徴とする（項３６）に記載のポリオレフィン系樹脂組成物。
【００４８】
（項３８）  （項３０）〜（項３７）のいずれかに記載のポリオレフィン系樹脂組成物を成形してなり、ジアセタール化合物から発生する臭気、及び味の移行性が抑制されていることを特徴とするポリオレフィン系樹脂成形体。
【００４９】
（項３９）  （Ａ）一般式（１）
【化５】
2012233149.tif 000006
［式中、Ｒ１及びＲ２は、同一又は異なって、それぞれ、水素原子、炭素数１〜４のアルキル基、炭素数１〜４のアルコキシ基、炭素数１〜４のアルコキシカルボニル基又はハロゲン原子を表す。ａ及びｂは、夫々１〜５の整数を示す。ｃは０又は１を示す。ａが２である場合、２つのＲ１基は互いに結合してそれらが結合するベンゼン環と共にテトラリン環を形成していてもよく、又、ｂが２である場合、２つのＲ２基は互いに結合してそれらが結合するベンゼン環と共にテトラリン環を形成していてもよい。Ｒ３は、水素原子、炭素数１〜４のアルキル基、炭素数２〜４のアルケニル基、炭素数１〜４のアルコキシ基、炭素数１〜４のアルコキシカルボニル基又は炭素数１〜４のハロゲン化アルキル基を表す。］
で表されるジアセタール化合物から発生する臭気及び味の移行抑制剤であって、
分子内に少なくとも２個の水酸基を有するポリオール化合物（（Ｂ）成分）、
分子内に少なくとも２個の水酸基を有するポリオールと、炭素数１０〜２８の飽和若しくは不飽和脂肪族モノカルボン酸及び／又は分子内に１〜２個の水酸基を有する炭素数１０〜２８の飽和若しくは不飽和脂肪族モノカルボン酸とのモノエステル化合物（（Ｃ）成分）、並びに
一般式（２）
【化６】
2012233149.tif 000007
［式中、Ｒ４及びＲ５は、同一又は異なって、それぞれ、水素原子、炭素数１〜４のアルキル基を表す。Ｒ６は、チオフェン基、トランス−スチルベン基又はシス−スチルベン基を表す。ｄ及びｅは、夫々１〜４の整数を示す。］
で表されるベンゾオキサゾール化合物、インディゴ化合物、フタロシアニン系化合物、アントラキノン系化合物、ウルトラマリン化合物、及びアルミン酸コバルト化合物からなる群より選ばれた１種の化合物（（Ｄ）成分）
を含有することを特徴とする、ジアセタール化合物から発生する臭気及び味の移行性抑制剤。
【００５０】
（項４０）  （Ａ）一般式（１）
【化７】
2012233149.tif 000008
［式中、Ｒ１及びＲ２は、同一又は異なって、それぞれ、水素原子、炭素数１〜４のアルキル基、炭素数１〜４のアルコキシ基、炭素数１〜４のアルコキシカルボニル基又はハロゲン原子を表す。ａ及びｂは、夫々１〜５の整数を示す。ｃは０又は１を示す。ａが２である場合、２つのＲ１基は互いに結合してそれらが結合するベンゼン環と共にテトラリン環を形成していてもよく、又、ｂが２である場合、２つのＲ２基は互いに結合してそれらが結合するベンゼン環と共にテトラリン環を形成していてもよい。Ｒ３は、水素原子、炭素数１〜４のアルキル基、炭素数２〜４のアルケニル基、炭素数１〜４のアルコキシ基、炭素数１〜４のアルコキシカルボニル基又は炭素数１〜４のハロゲン化アルキル基を表す。］
で表されるジアセタール化合物（（Ａ）成分）
を含有する組成物の成形時に、発生するジアセタール化合物由来のアルデヒド化合物の発生抑制方法であって、
分子内に少なくとも２個の水酸基を有するポリオール化合物（（Ｂ）成分）、
分子内に少なくとも２個の水酸基を有するポリオールと、炭素数１０〜２８の飽和若しくは不飽和脂肪族モノカルボン酸及び／又は分子内に１〜２個の水酸基を有する炭素数１０〜２８の飽和若しくは不飽和脂肪族モノカルボン酸とのモノエステル化合物（（Ｃ）成分）、並びに
一般式（２）
【化８】
2012233149.tif 000009
［式中、Ｒ４及びＲ５は、同一又は異なって、それぞれ、水素原子、炭素数１〜４のアルキル基を表す。Ｒ６は、チオフェン基、トランス−スチルベン基又はシス−スチルベン基を表す。ｄ及びｅは、夫々１〜４の整数を示す。］
で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも１種の化合物（（Ｄ）成分）
を前記組成物に含有せしめることを特徴とするアルデヒド化合物の発生抑制方法。
【００５１】
（項４１）  さらに、分子内に少なくとも１個の水酸基を有していてもよい炭素数８〜３２の飽和又は不飽和脂肪酸のアルカリ金属塩（Ｅ）を前記組成物に含有せしめることを特徴とする（項４０）に記載のアルデヒド化合物の発生抑制方法。
【００５２】
（項４２）  さらに、炭素数１０〜２８の飽和若しくは不飽和脂肪族モノカルボン酸、及び／又は分子内に１〜２個の水酸基を有する炭素数１０〜２８の飽和若しくは不飽和脂肪族モノカルボン酸（（Ｆ）成分）、並びに
炭素数６〜３０の飽和又は不飽和脂肪族アルコール硫酸エステルアルカリ金属塩、及び／又は炭素数６〜３０のアルキルベンゼンスルホン酸アルカリ金属塩（（Ｇ）成分）
を前記組成物に含有せしめることを特徴とする（項４０）又は（項４１）に記載のアルデヒド化合物の発生抑制方法。
【００５３】
（項４３）  （項３０）〜（項３７）のいずれかに記載のポリオレフィン系樹脂組成物を成形することを特徴とする、ポリオレフィン樹脂成形時にジアセタール化合物から発生する臭気を抑制する方法。
【００５４】
（項４４）  （項３０）〜（項３７）のいずれかに記載のポリオレフィン系樹脂組成物を成形することにより得られる包装材又は容器に、（食品、化粧品、医薬品等の）内容物を収容することを特徴とする、ジアセタール化合物から発生する臭気及び味の、該内容物への移行を抑制する方法。
【発明の効果】
【００５５】
本発明によれば、高温での貯蔵安定性に優れたジアセタール組成物が得られ、成形加工時などの熱履歴によりジアセタール化合物から発生するアルデヒド類の発生量並びに最終成形体中のアルデヒド類の臭気及び味の移行性が抑制され、且つポリオレフィン系樹脂の着色（特に黄色着色）が抑制されているポリオレフィン系樹脂成形体を与えることができる新規有用なジアセタール組成物及びポリオレフィン系樹脂組成物を得ることができる。
【００５６】
また、得られるポリオレフィン系樹脂成形体は、透明性に優れる。
【００５７】
本発明のポリオレフィン系樹脂組成物は、結晶化温度が高く、成形サイクル時間を短縮することができる。
【発明を実施するための形態】
【００５８】
＜ジアセタール組成物＞
本発明のジアセタール組成物は、下記の組成物である。
ｉ）上記一般式（１）で表されるジアセタール化合物（（Ａ）成分）、ポリオール化合物（（Ｂ）成分）、ポリオールと脂肪族モノカルボン酸のモノエステル化合物（（Ｃ）成分）、ベンゾオキサゾール化合物、インディゴ化合物、フタロシアニン系化合物、アントラキノン系化合物、ウルトラマリン化合物、及びアルミン酸コバルト化合物からなる群より選ばれた１種の化合物（（Ｄ）成分）を含有するジアセタール組成物、上記ジアセタール組成物に加えてさらに脂肪酸アルカリ金属塩（（Ｅ）成分）を含有するジアセタール組成物、及び上記ジアセタール組成物に加えてさらに特定の脂肪族モノカルボン酸（（Ｆ）成分）及び、特定のアルカリ金属塩化合物（（Ｇ）成分）を含有するジアセタール組成物である。
【００５９】
［（Ａ）成分：ジアセタール化合物］
本発明に係る（Ａ）成分（ジアセタール化合物）は、前記一般式（１）で表されるものである。
【００６０】
一般式（１）において、Ｒ１及びＲ２は、水素原子、炭素数１〜４のアルキル基、炭素数１〜４のアルコキシ基、炭素数１〜４のアルコキシカルボニル基又はハロゲン原子である。炭素数１〜４のアルキル基としては、メチル基、エチル基、プロピル基、イソプロピル基、ブチル基等が例示され、炭素数１〜４のアルコキシ基としては、メトキシ基、エトキシ基、プロポキシ基、イソプロポキシ基、ブトキシ基等が例示される。炭素数１〜４のアルコキシカルボニル基としては、メトキシカルボニル基、エトキシカルボニル基、プロポキシカルボニル基及びイソプロポキシカルボニル基等が挙げられる。ハロゲン原子としては、フッ素原子、塩素原子、臭素原子等が例示される。
【００６１】
Ｒ３は、水素原子、炭素数１〜４のアルキル基、炭素数２〜４のアルケニル基、炭素数１〜４のアルコキシ基、炭素数１〜４のアルコキシカルボニル基または炭素数１〜４のハロゲン化アルキル基であり、好ましくは、水素原子、炭素数１〜３のアルキル基または炭素数２〜３のアルケニル基である。炭素数１〜４のアルキル基としては、メチル基、エチル基、プロピル基、イソプロピル基、ブチル基等が例示され、アルケニル基としては、エチニル基、アリル基、イソプロペニル基、ブテニル基等が例示される。炭素数１〜４のアルコキシ基としては、メトキシ基、エトキシ基、プロポキシ基、イソプロポキシ基、ブトキシ基等が例示される。炭素数１〜４のアルコキシカルボニル基としては、メトキシカルボニル基、エトキシカルボニル基、プロポキシカルボニル基及びイソプロポキシカルボニル基等が挙げられる。ハロゲン原子としては、フッ素原子、塩素原子、臭素原子等が例示される。
【００６２】
ａ及びｂは、それぞれ、１〜５の整数であり、好ましくは１、２又は３である。ｃは、０又は１であり、好ましくは１である。Ｒ１及びＲ２で表される置換基の置換位置は、特に限定されるものではないが、ａ及びｂが１の場合は、ｏ位（オルト位）、ｍ位（メタ位）又はｐ位（パラ位）であり、ａ及びｂが２の場合は、２，４位、３，４位、３，５位等を例示でき、ａ及びｂが３の場合は、２，４，５位、３，４，５位等を例示できる。
【００６３】
上記のジアセタール化合物の中でも、ｃが１で、Ｒ３が水素原子又はプロピル基（（ａ１）成分）であるものが好ましい。
【００６４】
上記一般式（１）のジアセタール化合物の代表例としては、次のものを例示できる。
１，３：２，４−Ｏ−ジベンジリデン−Ｄ−ソルビトール、１，３：２，４−ビス−Ｏ−（ｏ−メチルベンジリデン）ソルビトール、１，３：２，４−ビス−Ｏ−（ｍ−メチルベンジリデン）−Ｄ−ソルビトール、１，３：２，４−ビス−Ｏ−（ｍ−エチルベンジリデン）−Ｄ−ソルビトール、１，３：２，４−ビス−Ｏ−（ｍ−イソプロピルベンジリデン）−Ｄ−ソルビトール、１，３：２，４−ビス−Ｏ−（ｍ−ｎ−プロピルベンジリデン）−Ｄ−ソルビトール、１，３：２，４−ビス−Ｏ−（ｍ−ｎ−ブチルベンジリデン）−Ｄ−ソルビトール、１，３：２，４−ビス−Ｏ−（ｐ−メチルベンジリデン）−Ｄ−ソルビトール、１，３：２，４−ビス−Ｏ−（ｐ−エチルベンジリデン）−Ｄ−ソルビトール、１，３：２，４−ビス−Ｏ−（ｐ−イソプロピルベンジリデン）−Ｄ−ソルビトール、１，３：２，４−ビス−Ｏ−（ｐ−ｎ−プロピルベンジリデン）−Ｄ−ソルビトール、１，３：２，４−ビス−Ｏ−（ｐ−ｎ−ブチルベンジリデン）−Ｄ−ソルビトール、１，３：２，４−ビス−Ｏ−（２，３−ジメチルベンジリデン）−Ｄ−ソルビトール、１，３：２，４−ビス−Ｏ−（２，４−ジメチルベンジリデン）−Ｄ−ソルビトール、１，３：２，４−ビス−Ｏ−（２，５−ジメチルベンジリデン）−Ｄ−ソルビトール、１，３：２，４−ビス−Ｏ−（３，４−ジメチルベンジリデン）−Ｄ−ソルビトール、１，３：２，４−ビス−Ｏ−（３，５−ジメチルベンジリデン）−Ｄ−ソルビトール、１，３：２，４−ビス−Ｏ−（２，３−ジエチルベンジリデン）−Ｄ−ソルビトール、１，３：２，４−ビス−Ｏ−（２，４−ジエチルベンジリデン）−Ｄ−ソルビトール、１，３：２，４−ビス−Ｏ−（２，５−ジエチルベンジリデン）−Ｄ−ソルビトール、１，３：２，４−ビス−Ｏ−（３，４−ジエチルベンジリデン）−Ｄ−ソルビトール、１，３：２，４−ビス−Ｏ−（３，５−ジエチルベンジリデン）−Ｄ−ソルビトール、１，３：２，４−ビス−Ｏ−（２，４，５−トリメチルベンジリデン）−Ｄ−ソルビトール、１，３：２，４−ビス−Ｏ−（３，４，５−トリメチルベンジリデン）−Ｄ−ソルビトール、１，３：２，４−ビス−Ｏ−（２，４，５−トリエチルベンジリデン）−Ｄ−ソルビトール、１，３：２，４−ビス−Ｏ−（３，４，５−トリエチルベンジリデン）−Ｄ−ソルビトール、１，３：２，４−ビス−Ｏ−（ｐ−メチルオキシカルボニルベンジリデン）−Ｄ−ソルビトール、１，３：２，４−ビス−Ｏ−（ｐ−エチルオキシカルボニルベンジリデン）−Ｄ−ソルビトール、１，３：２，４−ビス−Ｏ−（ｐ−イソプロピルオキシカルボニルベンジリデン）−Ｄ−ソルビトール、１，３：２，４−ビス−Ｏ−（ｏ−ｎ−プロピルオキシカルボニルベンジリデン）−Ｄ−ソルビトール、１，３：２，４−ビス−Ｏ−（ｏ−ｎ−ブチルベンジリデン）−Ｄ−ソルビトール、１，３：２，４−ビス−Ｏ−（ｏ−クロロベンジリデン）−Ｄ−ソルビトール、１，３：２，４−ビス−Ｏ−（ｐ−クロロベンジリデン）−Ｄ−ソルビトール、１，３：２，４−ビス−Ｏ−［（５，６，７，８−テトラヒドロ−１−ナフタレン）−１−メチレン］−Ｄ−ソルビトール、１，３：２，４−ビス−Ｏ−［（５，６，７，８−テトラヒドロ−２−ナフタレン）−１−メチレン］−Ｄ−ソルビトール、１，３−Ｏ−ベンジリデン−２，４−Ｏ−ｐ−メチルベンジリデン−Ｄ−ソルビトール、１，３−Ｏ−ｐ−メチルベンジリデン−２，４−Ｏ−ベンジリデン−Ｄ−ソルビトール、１，３−Ｏ−ベンジリデン−２，４−Ｏ−ｐ−エチルベンジリデン−Ｄ−ソルビトール、１，３−Ｏ−ｐ−エチルベンジリデン−２，４−Ｏ−ベンジリデン−Ｄ−ソルビトール、１，３−Ｏ−ベンジリデン−２，４−Ｏ−ｐ−クロルベンジリデン−Ｄ−ソルビトール、１，３−Ｏ−ｐ−クロルベンジリデン−２，４−Ｏ−ベンジリデン−Ｄ−ソルビトール、１，３−Ｏ−ベンジリデン−２，４−Ｏ−（２，４−ジメチルベンジリデン）−Ｄ−ソルビトール、１，３−Ｏ−（２，４−ジメチルベンジリデン）−２，４−Ｏ−ベンジリデン−Ｄ−ソルビトール、１，３−Ｏ−ベンジリデン−２，４−Ｏ−（３，４−ジメチルベンジリデン）−Ｄ−ソルビトール、１，３−Ｏ−（３，４−ジメチルベンジリデン）−２，４−Ｏ−ベンジリデン−Ｄ−ソルビトール、１，３−Ｏ−ｐ−メチル−ベンジリデン−２，４−Ｏ−ｐ−エチルベンジリデンソルビトール、１，３−ｐ−エチル−ベンジリデン−２，４−ｐ−メチルベンジリデン−Ｄ−ソルビトール、１，３−Ｏ−ｐ−メチル−ベンジリデン−２，４−Ｏ−ｐ−クロルベンジリデン−Ｄ−ソルビトール、１，３−Ｏ−ｐ−クロル−ベンジリデン−２，４−Ｏ−ｐ−メチルベンジリデン−Ｄ−ソルビトール、１，３：２，４−ビス−Ｏ−ベンジリデン−１−メチルソルビトール、１，３：２，４−ビス−Ｏ−（ｐ−メチルベンジリデン）−１−メチルソルビトール、１，３：２，４−ビス−Ｏ−（ｐ−エチルベンジリデン）−１−メチルソルビトール、１，３：２，４−ビス−Ｏ−（ｐ−ｎ−プロピルベンジリデン）−１−メチルソルビトール、１，３：２，４−ビス−Ｏ−（２’，３’−ジメチルベンジリデン）−１−メチルソルビトール、１，３：２，４−ビス−Ｏ−（２’，４’−ジメチルベンジリデン）−１−メチルソルビトール、１，３：２，４−ビス−Ｏ−（２’，５’−ジメチルベンジリデン）−１−メチルソルビトール、１，３：２，４−ビス−Ｏ−（３’，４’−ジメチルベンジリデン）−１−メチルソルビトール、１，３：２，４−ビス−Ｏ−（３’，５’−ジメチルベンジリデン）−１−メチルソルビトール、１，３：２，４−ビス−Ｏ−（３’−メチル−４’−メトキシベンジリデン）−１−メチルソルビトール、１，３：２，４−ビス−Ｏ−（３’，４’−ジクロルベンジリデン）−１−メチルソルビトール、１，３：２，４−ビス−Ｏ−（ｐ−メチルオキシカルボニルベンジリデン）−１−メチルソルビトール、１，３：２，４−ビス−Ｏ−（３’−メチル−４’−フルオロベンジリデン）−１−メチルソルビトール、１，３：２，４−ビス−Ｏ−（３’−ブロモ−４’−エチルベンジリデン）−１−メチルソルビトール、１，３：２，４−ビス−Ｏ−ベンジリデン−１−エチルソルビトール、１，３：２，４−ビス−Ｏ−（ｐ−メチルベンジリデン）−１−エチルソルビトール、１，３：２，４−ビス−Ｏ−（ｐ−エチルベンジリデン）−１−エチルソルビトール、１，３：２，４−ビス−Ｏ−（ｐ−ｎ−プロピルベンジリデン）−１−エチルソルビトール、１，３：２，４−ビス−Ｏ−（２’，３’−ジメチルベンジリデン）−１−エチルソルビトール、１，３：２，４−ビス−Ｏ−（２’，４’−ジメチルベンジリデン）−１−エチルソルビトール、１，３：２，４−ビス−Ｏ−（２’，５’−ジメチルベンジリデン）−１−エチルソルビトール、１，３：２，４−ビス−Ｏ−（３’，４’−ジメチルベンジリデン）−１−エチルソルビトール、１，３：２，４−ビス−Ｏ−（３’，５’−ジメチルベンジリデン）−１−エチルソルビトール、１，３：２，４−ビス−Ｏ−（３’−メチル−４’−メトキシベンジリデン）−１−エチルソルビトール、１，３：２，４−ビス−Ｏ−（３’，４’−ジクロルベンジリデン）−１−エチルソルビトール、１，３：２，４−ビス−Ｏ−（ｐ−メチルオキシカルボニルベンジリデン）−１−エチルソルビトール、１，３：２，４−ビス−Ｏ−（３’−メチル−４’−フルオロベンジリデン）−１−エチルソルビトール、１，３：２，４−ビス−Ｏ−（３’−ブロモ−４’−エチルベンジリデン）−１−エチルソルビトール、１，３：２，４−ビス−Ｏ−ベンジリデン−１−ｎ−プロピルソルビトール、１，３：２，４−ビス−Ｏ−（ｐ−メチルベンジリデン）−１−ｎ−プロピルソルビトール、１，３：２，４−ビス−Ｏ−（ｐ−エチルベンジリデン）−１−ｎ−プロピルソルビトール、１，３：２，４−ビス−Ｏ−（ｐ−ｎ−プロピルベンジリデン）−１−ｎ−プロピルソルビトール、１，３：２，４−ビス−Ｏ−（２’，３’−ジメチルベンジリデン）−１−ｎ−プロピルソルビトール、１，３：２，４−ビス−Ｏ−（２’，４’−ジメチルベンジリデン）−１−ｎ−プロピルソルビトール、１，３：２，４−ビス−Ｏ−（２’，５’−ジメチルベンジリデン）−１−ｎ−プロピルソルビトール、１，３：２，４−ビス−Ｏ−（３’，４’−ジメチルベンジリデン）−１−ｎ−プロピルソルビトール、１，３：２，４−ビス−Ｏ−（３’，５’−ジメチルベンジリデン）−１−ｎ−プロピルソルビトール、１，３：２，４−ビス−Ｏ−（３’−メチル−４’−メトキシベンジリデン）−１−ｎ−プロピルソルビトール、１，３：２，４−ビス−Ｏ−（３’，４’−ジクロルベンジリデン）−１−ｎ−プロピルソルビトール、１，３：２，４−ビス−Ｏ−（ｐ−メチルオキシカルボニルベンジリデン）−１−ｎ−プロピルソルビトール、１，３：２，４−ビス−Ｏ−（３’−メチル−４’−フルオロベンジリデン）−１−ｎ−プロピルソルビトール、１，３：２，４−ビス−Ｏ−（３’−ブロモ−４’−エチルベンジリデン）−１−ｎ−プロピルソルビトール、１，３：２，４−ビス−Ｏ−ベンジリデン−１−エチニルソルビトール、１，３：２，４−ビス−Ｏ−（ｐ−メチルベンジリデン）−１−エチニルソルビトール、１，３：２，４−ビス−Ｏ−（ｐ−エチルベンジリデン）−１−エチニルソルビトール、１，３：２，４−ビス−Ｏ−（ｐ−ｎ−プロピルベンジリデン）−１−エチニルソルビトール、１，３：２，４−ビス−Ｏ−（２’，３’−ジメチルベンジリデン）−１−エチニルソルビトール、１，３：２，４−ビス−Ｏ−（２’，４’−ジメチルベンジリデン）−１−エチニルソルビトール、１，３：２，４−ビス−Ｏ−（２’，５’−ジメチルベンジリデン）−１−エチニルソルビトール、１，３：２，４−ビス−Ｏ−（３’，４’−ジメチルベンジリデン）−１−エチニルソルビトール、１，３：２，４−ビス−Ｏ−（３’，５’−ジメチルベンジリデン）−１−エチニルソルビトール、１，３：２，４−ビス−Ｏ−（３’−メチル−４’−メトキシベンジリデン）−１−エチニルソルビトール、１，３：２，４−ビス−Ｏ−（３’，４’−ジクロルベンジリデン）−１−エチニルソルビトール、１，３：２，４−ビス−Ｏ−（ｐ−メチルオキシカルボニルベンジリデン）−１−エチニルソルビトール、１，３：２，４−ビス−Ｏ−（３’−メチル−４’−フルオロベンジリデン）−１−エチニルソルビトール、１，３：２，４−ビス−Ｏ−（３’−ブロモ−４’−エチルベンジリデン）−１−エチニルソルビトール、１，３：２，４−ビス−Ｏ−ベンジリデン−１−アリルソルビトール、１，３：２，４−ビス−Ｏ−（ｐ−メチルベンジリデン）−１−アリルソルビトール、１，３：２，４−ビス−Ｏ−（ｐ−エチルベンジリデン）−１−アリルソルビトール、１，３：２，４−ビス−Ｏ−（ｐ−ｎ−プロピルベンジリデン）−１−アリルソルビトール、１，３：２，４−ビス−Ｏ−（２’，３’−ジメチルベンジリデン）−１−アリルソルビトール、１，３：２，４−ビス−Ｏ−（２’，４’−ジメチルベンジリデン）−１−アリルソルビトール、１，３：２，４−ビス−Ｏ−（２’，５’−ジメチルベンジリデン）−１−アリルソルビトール、１，３：２，４−ビス−Ｏ−（３’，４’−ジメチルベンジリデン）−１−アリルソルビトール、１，３：２，４−ビス−Ｏ−（３’，５’−ジメチルベンジリデン）−１−アリルソルビトール、１，３：２，４−ビス−Ｏ−（３’−メチル−４’−メトキシベンジリデン）−１−アリルソルビトール、１，３：２，４−ビス−Ｏ−（３’，４’−ジクロルベンジリデン）−１−アリルソルビトール、１，３：２，４−ビス−Ｏ−（ｐ−メチルオキシカルボニルベンジリデン）−１−アリルソルビトール、１，３：２，４−ビス−Ｏ−（３’−メチル−４’−フルオロベンジリデン）−１−アリルソルビトール、１，３：２，４−ビス−Ｏ−（３’−ブロモ−４’−エチルベンジリデン）−１−アリルソルビトールが例示され、これらは、夫々単独で又は２種以上を適宜組み合わせて使用される。
【００６５】
これらのうち、好ましい化合物として、１，３：２，４−Ｏ−ジベンジリデン−Ｄ−ソルビトール、１，３：２，４−ビス−Ｏ−（ｏ−メチルベンジリデン）ソルビトール、１，３：２，４−ビス−Ｏ−（ｐ−メチルベンジリデン）−Ｄ−ソルビトール、１，３：２，４−ビス−Ｏ−（ｐ−エチルベンジリデン）−Ｄ−ソルビトール、１，３：２，４−ビス−Ｏ−（ｐ−イソプロピルベンジリデン）−Ｄ−ソルビトール、１，３：２，４−ビス−Ｏ−（ｐ−ｎ−プロピルベンジリデン）−Ｄ−ソルビトール、１，３：２，４−ビス−Ｏ−（ｐ−ｎ−ブチルベンジリデン）−Ｄ−ソルビトール、１，３：２，４−ビス−Ｏ−（２，４−ジメチルベンジリデン）−Ｄ−ソルビトール、１，３：２，４−ビス−Ｏ−（３，４−ジメチルベンジリデン）−Ｄ−ソルビトール、１，３：２，４−ビス−Ｏ−（３，５−ジメチルベンジリデン）−Ｄ−ソルビトール、１，３：２，４−ビス−Ｏ−（２，４，５−トリメチルベンジリデン）−Ｄ−ソルビトール、１，３：２，４−ビス−Ｏ−（ｐ−メチルオキシカルボニルベンジリデン）−Ｄ−ソルビトール、１，３：２，４−ビス−Ｏ−［（５，６，７，８−テトラヒドロ−１−ナフタレン）−１−メチレン］−Ｄ−ソルビトール、１，３：２，４−ビス−Ｏ−［（５，６，７，８−テトラヒドロ−２−ナフタレン）−１−メチレン］−Ｄ−ソルビトール、１，３−Ｏ−ベンジリデン−２，４−Ｏ−ｐ−メチルベンジリデン−Ｄ−ソルビトール、１，３−Ｏ−ｐ−メチルベンジリデン−２，４−Ｏ−ベンジリデン−Ｄ−ソルビトール、１，３−Ｏ−ベンジリデン−２，４−Ｏ−（２，４−ジメチルベンジリデン）−Ｄ−ソルビトール、１，３−Ｏ−（２，４−ジメチルベンジリデン）−２，４−Ｏ−ベンジリデン−Ｄ−ソルビトール、１，３−Ｏ−ベンジリデン−２，４−Ｏ−（３，４−ジメチルベンジリデン）−Ｄ−ソルビトール、１，３−Ｏ−（３，４−ジメチルベンジリデン）−２，４−Ｏ−ベンジリデン−Ｄ−ソルビトール、１，３：２，４−ビス−Ｏ−ベンジリデン−１−メチルソルビトール、１，３：２，４−ビス−Ｏ−（ｐ−メチルベンジリデン）−１−メチルソルビトール、１，３：２，４−ビス−Ｏ−（ｐ−エチルベンジリデン）−１−メチルソルビトール、１，３：２，４−ビス−Ｏ−（ｐ−ｎ−プロピルベンジリデン）−１−メチルソルビトール、１，３：２，４−ビス−Ｏ−（３’，４’−ジメチルベンジリデン）−１−メチルソルビトール、１，３：２，４−ビス−Ｏ−ベンジリデン−１−エチルソルビトール、１，３：２，４−ビス−Ｏ−（ｐ−メチルベンジリデン）−１−エチルソルビトール、１，３：２，４−ビス−Ｏ−（ｐ−エチルベンジリデン）−１−エチルソルビトール、１，３：２，４−ビス−Ｏ−（ｐ−ｎ−プロピルベンジリデン）−１−エチルソルビトール、１，３：２，４−ビス−Ｏ−（３’，４’−ジメチルベンジリデン）−１−エチルソルビトール、１，３：２，４−ビス−Ｏ−ベンジリデン−１−ｎ−プロピルソルビトール、１，３：２，４−ビス−Ｏ−（ｐ−メチルベンジリデン）−１−ｎ−プロピルソルビトール、１，３：２，４−ビス−Ｏ−（ｐ−エチルベンジリデン）−１−ｎ−プロピルソルビトール、１，３：２，４−ビス−Ｏ−（ｐ−ｎ−プロピルベンジリデン）−１−ｎ−プロピルソルビトール、１，３：２，４−ビス−Ｏ−（３’，４’−ジメチルベンジリデン）−１−ｎ−プロピルソルビトール、１，３：２，４−ビス−Ｏ−ベンジリデン−１−アリルソルビトール、１，３：２，４−ビス−Ｏ−（ｐ−メチルベンジリデン）−１−アリルソルビトール、１，３：２，４−ビス−Ｏ−（ｐ−エチルベンジリデン）−１−アリルソルビトール、１，３：２，４−ビス−Ｏ−（ｐ−ｎ−プロピルベンジリデン）−１−アリルソルビトール、１，３：２，４−ビス−Ｏ−（３’，４’−ジメチルベンジリデン）−１−アリルソルビトールが好ましい。これらは、夫々単独又は２種以上を適宜組み合わせて使用される。
【００６６】
これらの中でも、特に、１，３：２，４−ビス−Ｏ−（ｐ−メチルベンジリデン）−Ｄ−ソルビトール、１，３：２，４−ビス−Ｏ−（ｐ−エチルベンジリデン）−Ｄ−ソルビトール、１，３：２，４−ビス−Ｏ−（３，４−ジメチルベンジリデン）−Ｄ−ソルビトール、１，３：２，４−ビス−Ｏ−（ｐ−ｎ−プロピルベンジリデン）−１−メチルソルビトール、１，３：２，４−ビス−Ｏ−（ｐ−ｎ−プロピルベンジリデン）−１−エチルソルビトール、１，３：２，４−ビス−Ｏ−（ｐ−ｎ−プロピルベンジリデン）−１−ｎ−プロピルソルビトール、１，３：２，４−ビス−Ｏ−（ｐ−ｎ−プロピルベンジリデン）−１−アリルソルビトールが好ましい。
【００６７】
前記ジアセタール化合物の結晶形態は、本発明の効果が得られる限り特に限定されず、六方晶、単斜晶、立方晶、三方晶、斜方晶等の任意の結晶形が使用できる。これらの結晶も公知であるか又は公知の方法に従い製造できる。
【００６８】
本発明で使用するジアセタール化合物は、純度が１００％のものであってもよいが、若干不純物を含むものであってもかまわない。
【００６９】
これら一般式（１）で表されるジアセタール化合物は、いずれも公知であるか、又は日本国特公昭４８−４３７４８号公報、特開昭５３−５１６５号公報、特開昭５７−１８５２８７号公報、特開平２−２３１４８８号公報等の公知方法に従って容易に製造できる。
【００７０】
［（Ｂ）成分］
本発明に係る（Ｂ）成分は、分子内に少なくとも２個の水酸基を有するポリオール化合物であり、好ましくは、分子内に３〜８個の水酸基を有するポリオール化合物（（ｂ１）成分）である。これらのポリオール化合物は、商業的に入手できるものを使用することができる。
【００７１】
具体的には、ポリオール化合物として、エリスリトール、キシリトール、ソルビトール、マンニトール、マルチトール、ラクチトール、パラチニット、イノシトールなどが挙げられる。中でも、キシリトール、ソルビトール、マンニトール、イノシトール、特にキシリトール、ソルビトール、マンニトールが推奨される。夫々単独で又は２種以上を適宜組み合わせて使用される
【００７２】
［（Ｃ）成分］
本発明に係るモノエステル化合物は、分子内に少なくとも２個の水酸基を有するポリオールと炭素数１０〜２８の飽和若しくは不飽和脂肪族モノカルボン酸及び／又は分子内に１〜２個の水酸基を有する炭素数１０〜２８の飽和若しくは不飽和脂肪族モノカルボン酸とのモノエステル化合物であり、好ましくは、分子内に少なくとも３〜８個の水酸基を有するポリオールと炭素数１２〜２２の飽和若しくは不飽和脂肪族モノカルボン酸及び／又は分子内に１〜２個の水酸基を有する炭素数１２〜２２の飽和若しくは不飽和脂肪族モノカルボン酸とのモノエステル化合物（（ｃ１）成分）である。これらのモノエステル化合物は、商業的に入手できるものを使用することができる。
【００７３】
前記のポリオールとしては、ペンタエリスリトール、ジペンタエリスリトール、トリメチロールプロパン、トリメチロールエタン、グリセリン、ジグリセリン、ソルビタン、ソルビトール、キシリトールなどが挙げられる。中でも、ペンタエリスリトール、グリセリン、ジグリセリン、ソルビタン、特にグリセリン、ジグリセリン、ソルビタンが推奨される。
【００７４】
また、前記の脂肪族モノカルボン酸としては、炭素数１０〜２８、好ましくは１２〜２２、特に１６〜１８の飽和若しくは不飽和脂肪族モノカルボン酸又は分子内に１〜２個、好ましくは１個の水酸基を有する炭素数１０〜２８、好ましくは１２〜２２、特に１６〜１８の飽和若しくは不飽和脂肪族モノカルボン酸が挙げられる。
【００７５】
具体的には、カプリル酸、カプリン酸、ラウリン酸、ミリスチン酸、パルミチン酸、ステアリン酸、アラキジン酸、べへン酸、モンタン酸、パルミトオレイン酸、オレイン酸、エライジン酸、リノール酸、リノレン酸、アラキドン酸、９−ヒドロキシステアリン酸、１０−ヒドロキシステアリン酸、１２−ヒドロキシステアリン酸、１３−ヒドロキシステアリン酸、リシノール酸、９，１０−ジヒドロキシステアリン酸が挙げられる。中でも、ラウリン酸、ミリスチン酸、パルミチン酸、ステアリン酸、１２−ヒドロキシステアリン酸、特にステアリン酸、１２−ヒドロキシステアリン酸が推奨される。
【００７６】
これらは、１種単独で又は２種以上適宜組み合わせて使用できる。
【００７７】
具体的なモノエステル化合物としては、ペンタエリスリトールモノラウレート、ペンタエリスリトールモノミリステート、ペンタエリスリトールモノパルミテート、ペンタエリスリトールモノステアレート、ペンタエリスリトールモノ（１２−ヒドロキシステアレート）、グリセリンモノラウレート、グリセリンモノミリステート、グリセリンモノパルミテート、グリセリンモノステアレート、グリセリンモノ（１２−ヒドロキシステアレート）、ジグリセリンモノラウレート、ジグリセリンモノミリステート、ジグリセリンモノパルミテート、ジグリセリンモノステアレート、ジグリセリンモノ（１２−ヒドロキシステアレート）、ソルビタンモノラウレート、ソルビタンモノミリステート、ソルビタンモノパルミテート、ソルビタンモノステアレート、ソルビタンモノ（１２−ヒドロキシステアレート）が挙げられる。中でも、グリセリンモノラウレート、グリセリンモノミリステート、グリセリンモノパルミテート、グリセリンモノステアレート、グリセリンモノ（１２−ヒドロキシステアレート）、ジグリセリンモノラウレート、ジグリセリンモノミリステート、ジグリセリンモノパルミテート、ジグリセリンモノステアレート、ジグリセリンモノ（１２−ヒドロキシステアレート）、ソルビタンモノラウレート、ソルビタンモノミリステート、ソルビタンモノパルミテート、ソルビタンモノステアレート、ソルビタンモノ（１２−ヒドロキシステアレート）、特に、グリセリンモノステアレート、グリセリンモノ（１２−ヒドロキシステアレート）、ジグリセリンモノステアレート、ジグリセリンモノ（１２−ヒドロキシステアレート）、ソルビタンモノステアレート、ソルビタンモノ（１２−ヒドロキシステアレート）が推奨される。
【００７８】
これらは、１種単独で又は２種以上適宜組み合わせて使用できる。
【００７９】
［（Ｄ）成分］
本発明に係る（Ｄ）成分としては、ベンゾオキサゾール化合物、インディゴ化合物、フタロシアニン系化合物、アントラキノン系化合物、ウルトラマリン化合物、及びアルミン酸コバルト化合物等が挙げられ、中でも、ベンゾオキサゾール化合物、フタロシアニン化合物、及びウルトラマリン化合物が推奨される。これらの化合物は商業的に入手できるものを使用することができる。
【００８０】
前記ベンゾオキサゾール化合物は、通常知られているものが使用できるが、代表的な例としては、一般式（２）で表されるベンゾオキサゾール化合物が挙げられる。
【００８１】
一般式（２）において、Ｒ４及びＲ５は、水素原子、炭素数１〜４のアルキル基である。炭素数１〜４のアルキル基としては、メチル基、エチル基、プロピル基、イソプロピル基、ブチル基、ｔｅｒｔ−ブチル基等が例示される。
【００８２】
Ｒ６は、チオフェン基、トランス−スチルベン基又はシス−スチルベン基等が例示される。
【００８３】
ｄ及びｅは、それぞれ、１〜４の整数であり、好ましくは１又は２である。Ｒ４及びＲ５で表される置換基の置換位置は、特に限定されるものではないが、ｄ及びｅが１の場合は、３位、４位、５位又は６位であり、ｄ及びｅが２の場合は、４，５位、２，６位等を例示できる。
【００８４】
上記一般式（２）のベンゾオキサゾール化合物の代表例としては、次のものを例示できる。
２，５−チオフェンジイル（５−ｔｅｒｔ−ブチル−１，３−ベンゾキサゾール）、４，４’−ビス（ベンゾオキサゾール−２−イル）スチルベンが例示され、これらは、夫々単独で又は２種を適宜組み合わせて使用される。
【００８５】
この中でも、特に、２，５−チオフェンジイル（５−ｔｅｒｔ−ブチル−１，３−ベンゾキサゾール）（（ｄ１）成分）が好ましい。
【００８６】
前記フタロシアニン化合物は、通常知られているものが使用できるが、代表的な例としては、フタロシアニン銅などが挙げられる。
【００８７】
前記ウルトラマリン化合物は、通常知られているものが使用できるが、好ましい例としては、群青（ウルトラマリン）（（ｄ２）成分）などが挙げられる。
【００８８】
［（Ｅ）成分］
前記（Ｄ）成分の中には、そのままでは粗大な二次粒子が多数存在し、得られた成形体の透明性を悪化させるものがあり、透明性の悪化を防止するために更に下記（Ｅ）成分を共存させることが推奨される。
【００８９】
また、本発明における上記（Ｅ）成分としては、脂肪酸アルカリ金属塩化合物が推奨される。
【００９０】
本発明に係る脂肪酸アルカリ金属塩としては、その効果を発揮するものであれば特に制限はないが、例えばステアリン酸マグネシウム、ステアリン酸亜鉛、ステアリン酸アルミニウム、ステアリン酸リチウム、ステアリン酸カリウム、べへン酸マグネシウム、べへン酸亜鉛、べへン酸アルミニウム、べへン酸リチウム、べへン酸カリウム、モンタン酸マグネシウム、モンタン酸亜鉛、モンタン酸アルミニウム、モンタン酸リチウム、モンタン酸カリウム、１２−ヒドロキシステアリン酸マグネシウム、１２−ヒドロキシステアリン酸亜鉛、１２−ヒドロキシステアリン酸アルミニウム、１２−ヒドロキシステアリン酸リチウム、１２−ヒドロキシステアリン酸カリウムなどが例示される。
【００９１】
中でも、ステアリン酸マグネシウム、ステアリン酸アルミニウム、べへン酸アルミニウム、べへン酸リチウム、モンタン酸リチウム、１２−ヒドロキシステアリン酸マグネシウム、１２−ヒドロキシステアリン酸リチウムが好ましく、特に、ステアリン酸マグネシウム（（ｅ１）成分）が最も好ましい
【００９２】
上記（Ｅ）成分は、（Ｄ）成分と同時にジアセタール化合物に加えても良いが、予め（Ｄ）成分を（Ｅ）成分で処理して利用するのが好ましい。
【００９３】
その方法は、透明性の悪化が防止されていれば特に制限はないが、常温で（Ｄ）成分と（Ｅ）成分を混合し、粉末状のドライブレンド物を調製し、そのドライブレンド物を添加する方法が推奨される。その際、上記（Ｅ）成分が（Ｄ）成分表面を被覆している状態であることが好ましい。
【００９４】
［（Ｆ）成分］
本発明に係る（Ｆ）成分は、炭素数１０〜２８、好ましくは１２〜２２の飽和若しくは不飽和脂肪族モノカルボン酸又は分子内に１〜２個、好ましくは１個の水酸基を有する炭素数１０〜２８、好ましくは１２〜２２の飽和若しくは不飽和脂肪族モノカルボン酸であり、特に、炭素数１２〜２２の飽和脂肪族モノカルボン酸又は分子内に１〜２個の水酸基を有する炭素数１２〜２２の脂肪族モノカルボン酸（（ｆ１）成分）が好ましい。これらの脂肪族モノカルボン酸は商業的に入手できるものを使用することができる。
【００９５】
具体的には、カプリル酸、カプリン酸、ラウリン酸、ミリスチン酸、パルミチン酸、ステアリン酸、アラキジン酸、べへン酸、モンタン酸、パルミトオレイン酸、オレイン酸、エライジン酸、リノール酸、リノレン酸、アラキドン酸、９−ヒドロキシステアリン酸、１０−ヒドロキシステアリン酸、１２−ヒドロキシステアリン酸、１３−ヒドロキシステアリン酸、リシノール酸、９，１０−ジヒドロキシステアリン酸が挙げられる。中でも、ラウリン酸、ミリスチン酸、パルミチン酸、ステアリン酸、１２−ヒドロキシステアリン酸、特にステアリン酸、１２−ヒドロキシステアリン酸が推奨される。
【００９６】
［（Ｇ）成分］
本発明に係る（Ｇ）成分は、炭素数６〜３０の飽和又は不飽和脂肪族アルコール硫酸エステルアルカリ金属塩、又は、炭素数６〜３０のアルキルベンゼンスルホン酸アルカリ金属塩、好ましくは炭素数１２〜２２の飽和又は不飽和脂肪族アルコール硫酸エステルアルカリ金属塩、又は、炭素数１２〜２２のアルキルベンゼンスルホン酸アルカリ金属塩であり、アルカリ金属としては、リチウム、ナトリウム、カリウム、好ましくはナトリウム、カリウム（（ｇ１）成分）が好ましい。これらのアルカリ金属塩化合物は、商業的に入手できるものを使用することができる。
【００９７】
具体的には、ドデシル硫酸ナトリウム、ドデシル硫酸カリウム、直鎖アルキルベンゼンスルホン酸ナトリウム、直鎖アルキルベンゼンスルホン酸カリウムが推奨される。
【００９８】
本発明の（Ａ）成分、（Ｂ）成分、（Ｃ）成分及び（Ｄ）成分を含有するジアセタール組成物として好ましい例としては、（ａ１）成分、（ｂ１）成分、（ｃ１）成分及び（ｄ１）成分を含有するジアセタール組成物又は（ａ１）成分、（ｂ１）成分、（ｃ１）成分及び（ｄ２）成分を含有するジアセタール組成物が挙げられる。
【００９９】
具体的な例としては、
１，３：２，４−ビス−Ｏ−（ｐ−メチルベンジリデン）−Ｄ−ソルビトール＋ソルビトール＋グリセリンモノステアレート＋２，５−チオフェンジイル（５−ｔｅｒｔ−ブチル−１，３−ベンゾキサゾール）
１，３：２，４−ビス−Ｏ−（ｐ−メチルベンジリデン）−Ｄ−ソルビトール＋ソルビトール＋ジグリセリンモノステアレート＋２，５−チオフェンジイル（５−ｔｅｒｔ−ブチル−１，３−ベンゾキサゾール）
１，３：２，４−ビス−Ｏ−（ｐ−メチルベンジリデン）−Ｄ−ソルビトール＋ソルビトール＋ソルビタンモノステアレート＋２，５−チオフェンジイル（５−ｔｅｒｔ−ブチル−１，３−ベンゾキサゾール）
１，３：２，４−ビス−Ｏ−（ｐ−メチルベンジリデン）−Ｄ−ソルビトール＋キシリトール＋グリセリンモノステアレート＋２，５−チオフェンジイル（５−ｔｅｒｔ−ブチル−１，３−ベンゾキサゾール）
１，３：２，４−ビス−Ｏ−（ｐ−メチルベンジリデン）−Ｄ−ソルビトール＋キシリトール＋ジグリセリンモノステアレート＋２，５−チオフェンジイル（５−ｔｅｒｔ−ブチル−１，３−ベンゾキサゾール）
１，３：２，４−ビス−Ｏ−（ｐ−メチルベンジリデン）−Ｄ−ソルビトール＋キシリトール＋ソルビタンモノステアレート＋２，５−チオフェンジイル（５−ｔｅｒｔ−ブチル−１，３−ベンゾキサゾール）
１，３：２，４−ビス−Ｏ−（３，４−ジメチルベンジリデン）−Ｄ−ソルビトール＋ソルビトール＋グリセリンモノステアレート＋２，５−チオフェンジイル（５−ｔｅｒｔ−ブチル−１，３−ベンゾキサゾール）
１，３：２，４−ビス−Ｏ−（３，４−ジメチルベンジリデン）−Ｄ−ソルビトール＋ソルビトール＋ジグリセリンモノステアレート＋２，５−チオフェンジイル（５−ｔｅｒｔ−ブチル−１，３−ベンゾキサゾール）
１，３：２，４−ビス−Ｏ−（３，４−ジメチルベンジリデン）−Ｄ−ソルビトール＋ソルビトール＋ソルビタンモノステアレート＋２，５−チオフェンジイル（５−ｔｅｒｔ−ブチル−１，３−ベンゾキサゾール）
１，３：２，４−ビス−Ｏ−（３，４−ジメチルベンジリデン）−Ｄ−ソルビトール＋キシリトール＋グリセリンモノステアレート＋２，５−チオフェンジイル（５−ｔｅｒｔ−ブチル−１，３−ベンゾキサゾール）
１，３：２，４−ビス−Ｏ−（３，４−ジメチルベンジリデン）−Ｄ−ソルビトール＋キシリトール＋ジグリセリンモノステアレート＋２，５−チオフェンジイル（５−ｔｅｒｔ−ブチル−１，３−ベンゾキサゾール）
１，３：２，４−ビス−Ｏ−（３，４−ジメチルベンジリデン）−Ｄ−ソルビトール＋キシリトール＋ソルビタンモノステアレート＋２，５−チオフェンジイル（５−ｔｅｒｔ−ブチル−１，３−ベンゾキサゾール）
１，３：２，４−ビス−Ｏ−（ｐ−ｎ−プロピルベンジリデン）−１−ｎ−プロピルソルビトール＋ソルビトール＋グリセリンモノステアレート＋２，５−チオフェンジイル（５−ｔｅｒｔ−ブチル−１，３−ベンゾキサゾール）
１，３：２，４−ビス−Ｏ−（ｐ−ｎ−プロピルベンジリデン）−１−ｎ−プロピルソルビトール＋ソルビトール＋ジグリセリンモノステアレート＋２，５−チオフェンジイル（５−ｔｅｒｔ−ブチル−１，３−ベンゾキサゾール）
１，３：２，４−ビス−Ｏ−（ｐ−ｎ−プロピルベンジリデン）−１−ｎ−プロピルソルビトール＋ソルビトール＋ソルビタンモノステアレート＋２，５−チオフェンジイル（５−ｔｅｒｔ−ブチル−１，３−ベンゾキサゾール）
１，３：２，４−ビス−Ｏ−（ｐ−ｎ−プロピルベンジリデン）−１−ｎ−プロピルソルビトール＋キシリトール＋グリセリンモノステアレート＋２，５−チオフェンジイル（５−ｔｅｒｔ−ブチル−１，３−ベンゾキサゾール）
１，３：２，４−ビス−Ｏ−（ｐ−ｎ−プロピルベンジリデン）−１−ｎ−プロピルソルビトール＋キシリトール＋ジグリセリンモノステアレート＋２，５−チオフェンジイル（５−ｔｅｒｔ−ブチル−１，３−ベンゾキサゾール）
１，３：２，４−ビス−Ｏ−（ｐ−ｎ−プロピルベンジリデン）−１−ｎ−プロピルソルビトール＋キシリトール＋ソルビタンモノステアレート＋２，５−チオフェンジイル（５−ｔｅｒｔ−ブチル−１，３−ベンゾキサゾール）
１，３：２，４−ビス−Ｏ−（ｐ−メチルベンジリデン）−Ｄ−ソルビトール＋ソルビトール＋グリセリンモノステアレート＋群青（ウルトラマリン）
１，３：２，４−ビス−Ｏ−（ｐ−メチルベンジリデン）−Ｄ−ソルビトール＋ソルビトール＋ジグリセリンモノステアレート＋群青（ウルトラマリン）
１，３：２，４−ビス−Ｏ−（ｐ−メチルベンジリデン）−Ｄ−ソルビトール＋ソルビトール＋ソルビタンモノステアレート＋群青（ウルトラマリン）
１，３：２，４−ビス−Ｏ−（ｐ−メチルベンジリデン）−Ｄ−ソルビトール＋キシリトール＋グリセリンモノステアレート＋群青（ウルトラマリン）
１，３：２，４−ビス−Ｏ−（ｐ−メチルベンジリデン）−Ｄ−ソルビトール＋キシリトール＋ジグリセリンモノステアレート＋群青（ウルトラマリン）
１，３：２，４−ビス−Ｏ−（ｐ−メチルベンジリデン）−Ｄ−ソルビトール＋キシリトール＋ソルビタンモノステアレート＋群青（ウルトラマリン）
１，３：２，４−ビス−Ｏ−（３，４−ジメチルベンジリデン）−Ｄ−ソルビトール＋ソルビトール＋グリセリンモノステアレート＋群青（ウルトラマリン）
１，３：２，４−ビス−Ｏ−（３，４−ジメチルベンジリデン）−Ｄ−ソルビトール＋ソルビトール＋ジグリセリンモノステアレート＋群青（ウルトラマリン）
１，３：２，４−ビス−Ｏ−（３，４−ジメチルベンジリデン）−Ｄ−ソルビトール＋ソルビトール＋ソルビタンモノステアレート＋群青（ウルトラマリン）
１，３：２，４−ビス−Ｏ−（３，４−ジメチルベンジリデン）−Ｄ−ソルビトール＋キシリトール＋グリセリンモノステアレート＋群青（ウルトラマリン）
１，３：２，４−ビス−Ｏ−（３，４−ジメチルベンジリデン）−Ｄ−ソルビトール＋キシリトール＋ジグリセリンモノステアレート＋群青（ウルトラマリン）
１，３：２，４−ビス−Ｏ−（３，４−ジメチルベンジリデン）−Ｄ−ソルビトール＋キシリトール＋ソルビタンモノステアレート＋群青（ウルトラマリン）
１，３：２，４−ビス−Ｏ−（ｐ−ｎ−プロピルベンジリデン）−１−ｎ−プロピルソルビトール＋ソルビトール＋グリセリンモノステアレート＋群青（ウルトラマリン）
１，３：２，４−ビス−Ｏ−（ｐ−ｎ−プロピルベンジリデン）−１−ｎ−プロピルソルビトール＋ソルビトール＋ジグリセリンモノステアレート＋群青（ウルトラマリン）
１，３：２，４−ビス−Ｏ−（ｐ−ｎ−プロピルベンジリデン）−１−ｎ−プロピルソルビトール＋ソルビトール＋ソルビタンモノステアレート＋群青（ウルトラマリン）
１，３：２，４−ビス−Ｏ−（ｐ−ｎ−プロピルベンジリデン）−１−ｎ−プロピルソルビトール＋キシリトール＋グリセリンモノステアレート＋群青（ウルトラマリン）
１，３：２，４−ビス−Ｏ−（ｐ−ｎ−プロピルベンジリデン）−１−ｎ−プロピルソルビトール＋キシリトール＋ジグリセリンモノステアレート＋群青（ウルトラマリン）
１，３：２，４−ビス−Ｏ−（ｐ−ｎ−プロピルベンジリデン）−１−ｎ−プロピルソルビトール＋キシリトール＋ソルビタンモノステアレート＋群青（ウルトラマリン）
が挙げられる。
【０１００】
本発明の（Ａ）成分、（Ｂ）成分、（Ｃ）成分、（Ｄ）成分及び（Ｅ）成分を含有するジアセタール組成物として好ましい例としては、（ａ１）成分、（ｂ１）成分、（ｃ１）成分、（ｄ２）成分及び（ｅ１）成分を含有するジアセタール組成物が挙げられる。
【０１０１】
具体的な例としては、
１，３：２，４−ビス−Ｏ−（ｐ−メチルベンジリデン）−Ｄ−ソルビトール＋ソルビトール＋グリセリンモノステアレート＋群青（ウルトラマリン）＋ステアリン酸マグネシウム
１，３：２，４−ビス−Ｏ−（ｐ−メチルベンジリデン）−Ｄ−ソルビトール＋ソルビトール＋ジグリセリンモノステアレート＋群青（ウルトラマリン）＋ステアリン酸マグネシウム
１，３：２，４−ビス−Ｏ−（ｐ−メチルベンジリデン）−Ｄ−ソルビトール＋ソルビトール＋ソルビタンモノステアレート＋群青（ウルトラマリン）＋ステアリン酸マグネシウム
１，３：２，４−ビス−Ｏ−（ｐ−メチルベンジリデン）−Ｄ−ソルビトール＋キシリトール＋グリセリンモノステアレート＋群青（ウルトラマリン）＋ステアリン酸マグネシウム
１，３：２，４−ビス−Ｏ−（ｐ−メチルベンジリデン）−Ｄ−ソルビトール＋キシリトール＋ジグリセリンモノステアレート＋群青（ウルトラマリン）＋ステアリン酸マグネシウム
１，３：２，４−ビス−Ｏ−（ｐ−メチルベンジリデン）−Ｄ−ソルビトール＋キシリトール＋ソルビタンモノステアレート＋群青（ウルトラマリン）＋ステアリン酸マグネシウム
１，３：２，４−ビス−Ｏ−（３，４−ジメチルベンジリデン）−Ｄ−ソルビトール＋ソルビトール＋グリセリンモノステアレート＋群青（ウルトラマリン）＋ステアリン酸マグネシウム
１，３：２，４−ビス−Ｏ−（３，４−ジメチルベンジリデン）−Ｄ−ソルビトール＋ソルビトール＋ジグリセリンモノステアレート＋群青（ウルトラマリン）＋ステアリン酸マグネシウム
１，３：２，４−ビス−Ｏ−（３，４−ジメチルベンジリデン）−Ｄ−ソルビトール＋ソルビトール＋ソルビタンモノステアレート＋群青（ウルトラマリン）＋ステアリン酸マグネシウム
１，３：２，４−ビス−Ｏ−（３，４−ジメチルベンジリデン）−Ｄ−ソルビトール＋キシリトール＋グリセリンモノステアレート＋群青（ウルトラマリン）＋ステアリン酸マグネシウム
１，３：２，４−ビス−Ｏ−（３，４−ジメチルベンジリデン）−Ｄ−ソルビトール＋キシリトール＋ジグリセリンモノステアレート＋群青（ウルトラマリン）＋ステアリン酸マグネシウム
１，３：２，４−ビス−Ｏ−（３，４−ジメチルベンジリデン）−Ｄ−ソルビトール＋キシリトール＋ソルビタンモノステアレート＋群青（ウルトラマリン）＋ステアリン酸マグネシウム
１，３：２，４−ビス−Ｏ−（ｐ−ｎ−プロピルベンジリデン）−１−ｎ−プロピルソルビトール＋ソルビトール＋グリセリンモノステアレート＋群青（ウルトラマリン）＋ステアリン酸マグネシウム
１，３：２，４−ビス−Ｏ−（ｐ−ｎ−プロピルベンジリデン）−１−ｎ−プロピルソルビトール＋ソルビトール＋ジグリセリンモノステアレート＋群青（ウルトラマリン）＋ステアリン酸マグネシウム
１，３：２，４−ビス−Ｏ−（ｐ−ｎ−プロピルベンジリデン）−１−ｎ−プロピルソルビトール＋ソルビトール＋ソルビタンモノステアレート＋群青（ウルトラマリン）＋ステアリン酸マグネシウム
１，３：２，４−ビス−Ｏ−（ｐ−ｎ−プロピルベンジリデン）−１−ｎ−プロピルソルビトール＋キシリトール＋グリセリンモノステアレート＋群青（ウルトラマリン）＋ステアリン酸マグネシウム
１，３：２，４−ビス−Ｏ−（ｐ−ｎ−プロピルベンジリデン）−１−ｎ−プロピルソルビトール＋キシリトール＋ジグリセリンモノステアレート＋群青（ウルトラマリン）＋ステアリン酸マグネシウム
１，３：２，４−ビス−Ｏ−（ｐ−ｎ−プロピルベンジリデン）−１−ｎ−プロピルソルビトール＋キシリトール＋ソルビタンモノステアレート＋群青（ウルトラマリン）＋ステアリン酸マグネシウム
が挙げられる。
【０１０２】
前記ジアセタール組成物の配合量は、（Ａ）成分１００重量部に対して、（Ｂ）成分が１〜５重量部、（Ｃ）成分が１〜５重量部、（Ｄ）成分が０．１〜０．８重量部、（Ｅ）成分が０．１〜０．８重量部、（Ｆ）成分が１〜１０重量部、及び（Ｇ）成分が０．１〜５重量部の範囲が好ましく、より好ましくは、（Ａ）成分１００重量部に対して、（Ｂ）成分が２〜４重量部、（Ｃ）成分が２〜４重量部、（Ｄ）成分が０．２〜０．７重量部、（Ｅ）成分が０〜０．７重量部、（Ｆ）成分が０〜５重量部、及び（Ｇ）成分が０〜３重量部の範囲が好ましい。
【０１０３】
（Ｄ）成分がベンゾオキサゾール化合物の場合、ジアセタール組成物の配合量は、（Ａ）成分１００重量部に対して、（Ｂ）成分が１〜５重量部、（Ｃ）成分が１〜５重量部、（Ｄ）成分が０．１〜０．８重量部、（Ｅ）成分が０．１〜０．８重量部、（Ｆ）成分が１〜１０重量部、及び（Ｇ）成分が０．１〜５重量部の範囲が好ましく、より好ましくは、（Ａ）成分１００重量部に対して、（Ｂ）成分が２〜４重量部、（Ｃ）成分が２〜４重量部、（Ｄ）成分が０．２〜０．６重量部、（Ｆ）成分が０〜５重量部、及び（Ｇ）成分が０〜３重量部の範囲が好ましい。
【０１０４】
（Ｄ）成分がインディゴ化合物、フタロシアニン系化合物、アントラキノン系化合物、ウルトラマリン化合物、及びアルミン酸コバルト化合物の場合、ジアセタール組成物の配合量は、（Ａ）成分１００重量部に対して、（Ｂ）成分が１〜５重量部、（Ｃ）成分が１〜５重量部、（Ｄ）成分が０．１〜０．８重量部、（Ｅ）成分が０．１〜０．８重量部、（Ｆ）成分が１〜１０重量部、及び（Ｇ）成分が０．１〜５重量部の範囲が好ましく、より好ましくは、（Ａ）成分１００重量部に対して、（Ｂ）成分が２〜４重量部、（Ｃ）成分が２〜４重量部、（Ｄ）成分が０．２〜０．７重量部、（Ｅ）成分が０．２〜０．７重量部、（Ｆ）成分が０〜５重量部、及び（Ｇ）成分が０〜３重量部の範囲が好ましい。
【０１０５】
前記ジアセタール組成物中の（Ｂ）成分の濃度は、１〜５重量％の範囲が好ましく、より好ましくは、２〜４重量％の範囲である。（Ｂ）成分の濃度が、１重量％未満では、アルデヒドの発生抑制効果が十分でなく、本発明の効果である臭気、味の移行性抑制効果が不十分であり、５重量％を超えて入れても本発明の効果に差はなく、経済的にも不利ではあるだけでなく、透明性の低下等の悪影響を及ぼす恐れがある。
【０１０６】
前記ジアセタール組成物中の（Ｃ）成分の濃度は、０．１〜３重量％の範囲が好ましく、より好ましくは、０．８〜２重量％の範囲である。（Ｃ）成分の濃度が、０．１重量％未満では、アルデヒドの発生抑制効果が十分でなく、本発明の効果である臭気、味の移行性抑制効果が不十分であり、３重量％を超えて入れても本発明の効果に差はなく、経済的にも不利ではあるだけでなく、透明性の低下等の悪影響を及ぼす恐れがある。
【０１０７】
前記ジアセタール組成物中の（Ｄ）成分の濃度は、０．1〜０．８重量％の範囲が好ましく、より好ましくは、０．２〜０．７重量％の範囲である。（Ｄ）成分の濃度が、０．１重量％未満では、アルデヒドの発生抑制効果が十分でなく、高温での貯蔵安定性、成形加工時の着色抑制の効果が十分でなく、０．８重量％を超えて入れても効果に差はなく、経済的にも不利ではあるだけでなく、分散不良による透明性低下等の恐れがある。
【０１０８】
（Ｄ）成分がベンゾオキサゾール化合物の場合、ジアセタール組成物中の（Ｄ）成分の濃度は、０．１〜０．８重量％の範囲が好ましく、より好ましくは、０．２〜０．６重量％の範囲である。（Ｄ）成分の濃度が、０．１重量％未満では、アルデヒドの発生抑制効果が十分でなく、高温での貯蔵安定性、成形加工時の着色抑制の効果が十分でなく、０．８重量％を超えて入れても効果に差はなく、経済的にも不利ではある。
【０１０９】
（Ｄ）成分がインディゴ化合物、フタロシアニン系化合物、アントラキノン系化合物、ウルトラマリン化合物、及びアルミン酸コバルト化合物の場合、ジアセタール組成物中の（Ｄ）成分の濃度は、０．１〜０．８重量％の範囲が好ましく、より好ましくは、０．２〜０．７重量％の範囲である。（Ｄ）成分の濃度が、０．１重量％未満では、アルデヒドの発生抑制効果が十分でなく、高温での貯蔵安定性、成形加工時の着色抑制の効果が十分でなく、０．８重量％を超えて入れても効果に差はなく、経済的にも不利ではあるだけでなく、分散不良による透明性の低下等の発生の恐れがある。
【０１１０】
前記ジアセタール組成物中の（Ｅ）成分の濃度は、０．１〜０．８重量％の範囲が好ましく、より好ましくは、０．２〜０．７重量％の範囲である。（Ｅ）成分の濃度が、０．１重量％未満では、（Ｄ）成分に起因する透明性の悪化を防止する効果が十分でなく、０．８重量％を超えて入れても効果に差はなく、経済的にも不利ではあるだけでなく、逆に透明性の低下等の悪影響を及ぼす恐れがある。
【０１１１】
前記ジアセタール組成物中の（Ｆ）成分の濃度は、１〜１０重量％の範囲が好ましく、より好ましくは、２〜５重量％の範囲である。（Ｆ）成分の濃度が、１重量％未満では、ジアセタール組成物の融点降下が十分でなく、本発明の効果である臭気、味の移行性抑制効果が更なる改善効果が不十分であり、１０重量％を超えて入れても効果に差はなく、経済的にも不利ではあるだけでなく、透明性の低下等の悪影響を及ぼす恐れがある。
【０１１２】
前記ジアセタール組成物中の（Ｇ）成分の濃度は、０．１〜５重量％の範囲が好ましく、より好ましくは、０．５〜３重量％の範囲である。（Ｇ）成分の濃度が、０．１重量％未満では、ジアセタール組成物の融点降下が十分でなく、本発明の効果である臭気、味の移行性抑制効果が更なる改善効果が不十分であり、５重量％を超えて入れても効果に差はなく、経済的にも不利ではあるだけでなく、透明性の低下等の悪影響を及ぼす恐れがある。
【０１１３】
本発明のジアセタール組成物は、前記一般式（Ａ）で表されるジアセタール化合物に、（Ｂ）成分と（Ｃ）成分と（Ｄ）成分を、（Ｂ）成分と（Ｃ）成分と（Ｄ）成分と（Ｅ）成分を、（Ｂ）成分と（Ｃ）成分と（Ｄ）成分と（Ｆ）成分と（Ｇ）成分を、又は（Ｂ）成分と（Ｃ）成分と（Ｄ）成分と（Ｅ）成分と（Ｆ）成分と（Ｇ）成分を、添加することにより容易に製造することができる。
【０１１４】
かかる添加方法は、所望のジアセタール組成物が得られる限り、特に限定されるものではないが、ｉ）従来から慣用されている各種の方法（例えば特開平２−２３１４８８号に記載の方法）に従ってソルビトールと相当するベンズアルデヒド類より一般式（１）で表されるジアセタール化合物を製造する過程で、添加する方法、ｉｉ）一般式（１）で表されるジアセタール化合物にヘンシェルミキサー、Ｖブレンダー、リボンブレンダー等のミキサーを用いて粉体混合する方法、ｉｉｉ）メタノール、エタノール等の炭素数１〜３程度のアルコール類や水等を分散媒とした一般式（１）で表されるジアセタール化合物のスラリー中に、上記（Ｂ）成分、（Ｃ）成分及び（Ｄ）成分又は（Ｂ）成分、（Ｃ）成分、（Ｄ）成分、（Ｅ）成分、（Ｆ）成分、及び（Ｇ）成分を、そのまま或いはメタノール、エタノール等の炭素数１〜３程度のアルコール類や水等の溶媒に溶かした溶液の形で、前記所定量添加して混合し、その後溶媒を留去する方法等が挙げられる。
【０１１５】
上記ｉ）の方法に関して、ソルビトールとベンズアルデヒド類とのジアセタール化反応により一般式（１）で表されるジアセタール化合物が生成した時点以降で、上記（Ｂ）成分と（Ｃ）成分と（Ｄ）成分を、（Ｂ）成分と（Ｃ）成分と（Ｄ）成分と（Ｅ）成分を、（Ｂ）成分と（Ｃ）成分と（Ｄ）成分と（Ｆ）成分と（Ｇ）成分を、又は（Ｂ）成分と（Ｃ）成分と（Ｄ）成分と（Ｅ）成分と（Ｆ）成分と（Ｇ）成分を、所定量添加するのが好ましい。
【０１１６】
また、上記ｉｉｉ）の方法に関して、ジアセタール化合物のスラリー濃度としては、特に限定されないが、一般には、１０〜６０重量％程度とするのが好ましい。また、該スラリーの温度は、広い範囲から適宜選択できるが、一般には、２０〜１００℃とするのが好ましい。
【０１１７】
かくして得られた（Ｂ）成分と（Ｃ）成分と（Ｄ）成分を、（Ｂ）成分と（Ｃ）成分と（Ｄ）成分と（Ｅ）成分を、（Ｂ）成分と（Ｃ）成分と（Ｄ）成分と（Ｆ）成分と（Ｇ）成分を、又は（Ｂ）成分と（Ｃ）成分と（Ｄ）成分と（Ｅ）成分と（Ｆ）成分と（Ｇ）成分を含むジアセタール組成物は、必要に応じて粉砕・解砕、或いは造粒、分級等を行うことができる。
【０１１８】
本発明のジアセタール組成物の形態は、一般的な粉末状、粒状、或いは顆粒、円柱、ペレット状などの造粒物等の形態を適宜選択できる。
【０１１９】
粉末状の場合、その粒子直径の平均値は３〜２０００μｍ、好ましくは７〜２００μｍである。３μｍ未満では、粉体特性が悪くなる傾向が見られ、また特別な粉砕装置が必要になる。
【０１２０】
また、粒状の場合、上記方法より得られる粉末状ジアセタール組成物から、任意の形状と大きさの粒状ジアセタール組成物を得ることができる。かかる粒状ジアセタール組成物は、粉末状ジアセタール組成物と比較して、粉塵の発生や粉体の流動性が改善されるという利点がある。
【０１２１】
何れの形態も、公知の造粒機、粉砕機・解砕機、分級機等を用いて製造できる。例えば、造粒機では乾式または湿式押出し造粒機、混合攪拌造粒機、タブレットマシーン、乾式圧縮ロール造粒機、球形整粒機、粉砕機・解砕機ではピンミル、ジェットミル、パルベライザー、カッターミル、ハンマーミル、プレーナークラッシャー、フレーククラッシャー、ニブラー、分級機では振動ふるい機、風力分級機等が例示される。
【０１２２】
こうして得られる上記ジアセタール組成物は、前記一般式（１）で表されるジアセタール化合物から発生する臭気及び味の移行性が抑制されているだけでなく、透明性にも優れている。
【０１２３】
従って、本発明は、前記一般式（１）で表されるジアセタール化合物に、上記（Ｂ）成分と（Ｃ）成分と（Ｄ）成分を、（Ｂ）成分と（Ｃ）成分と（Ｄ）成分と（Ｅ）成分を、（Ｂ）成分と（Ｃ）成分と（Ｄ）成分と（Ｆ）成分と（Ｇ）成分を、又は（Ｂ）成分と（Ｃ）成分と（Ｄ）成分と（Ｅ）成分と（Ｆ）成分と（Ｇ）成分を添加することからなり、着色を抑えることにより透明性の低下することなく、上記ジアセタール化合物から発生する臭気及び味の移行性を抑制する方法、又は該ジアセタール化合物の熱分解によるアルデヒド発生の抑制方法を提供するものでもある。
【０１２４】
本発明のジアセタール組成物には、使用目的やその用途に応じて適宜、従来公知のポリオレフィン用改質剤を本発明の効果を損なわない範囲で添加することができる。かかるポリオレフィン用改質剤としては、例えば、ポリオレフィン等衛生協議会編「ポジティブリストの添加剤要覧」（２００２年１月）に記載されている各種添加剤が挙げられ、より具体的には、安定剤（金属化合物、エポキシ化合物、窒素化合物、燐化合物、硫黄化合物等）、紫外線吸収剤（ベンゾフェノン系化合物、ベンゾトリアゾール系化合物等）、滑剤（パラフィン、ワックス等の脂肪族炭化水素、炭素数８〜２２の高級脂肪酸金属（Ａｌ、Ｃａ、Ｍｇ、Ｚｎ）塩、炭素数８〜２２の高級脂肪族アルコール、炭素数８〜２２の高級脂肪酸アマイド、シリコーン油、ロジン誘導体等）、充填剤（タルク、ハイドロタルサイト、マイカ、ゼオライト、パーライト、珪藻土、炭酸カルシウム、ガラス繊維等）、発泡剤、発砲助剤、ポリマー添加剤の他、可塑剤（ジアルキルフタレート、ジアルキルヘキサヒドロフタレート等）、架橋剤、架橋促進剤、帯電防止剤、難燃剤、分散剤、他の色素化合物（染料、顔料等）、加工助剤、他の核剤等の各種添加剤が例示される。
【０１２５】
これら他の成分を配合する場合は、各種の方法が採用できるが、例えば、本発明のジアセタール化合物と他の成分とを、ドライブレンドして均一混合物とする等の方法が好ましい。
【０１２６】
＜ポリオレフィン系樹脂用核剤＞
本発明のポリオレフィン系樹脂用核剤は、上記本発明のジアセタール組成物そのものであるか、又は該ジアセタール組成物にポリオレフィン系樹脂用添加剤を添加してなるものである。
【０１２７】
本発明のポリオレフィン系樹脂用核剤には、使用目的やその用途に応じて適宜、上記の従来公知のポリオレフィン改質剤を本発明の効果が損なわない範囲で添加することができる。
【０１２８】
これら他の成分を配合する場合は、各種の方法が採用できるが、例えば、本発明のジアセタール化合物と他の成分とを、ドライブレンドして均一混合物とする等の方法が好ましい。
【０１２９】
＜ポリオレフィン系樹脂組成物＞
本発明のポリオレフィン系樹脂組成物は、下記の組成物である。
（ｉ）ポリオレフィン系樹脂、（Ａ）成分、（Ｂ）成分、（Ｃ）成分及び（Ｄ）成分を含有するポリオレフィン系樹脂組成物、
（ｉｉ）ポリオレフィン系樹脂、（Ａ）成分、（Ｂ）成分、（Ｃ）成分、（Ｄ）成分及び（Ｅ）成分を含有するポリオレフィン系樹脂組成物、
（ｉｉｉ）ポリオレフィン系樹脂、（Ａ）成分、（Ｂ）成分、（Ｃ）成分、（Ｄ）成分、（Ｆ）成分及び（Ｇ）成分を含有するポリオレフィン系樹脂組成物
（ｉｖ）ポリオレフィン系樹脂、（Ａ）成分、（Ｂ）成分、（Ｃ）成分、（Ｄ）成分、（Ｅ）成分、（Ｆ）成分及び（Ｇ）成分を含有するポリオレフィン系樹脂組成物
（ｖ）ポリオレフィン系樹脂に前記ジアセタール組成物を含有するポリオレフィン系樹脂組成物
【０１３０】
［ポリオレフィン系樹脂］
本発明に係るポリオレフィン系樹脂としては、ポリエチレン系樹脂、ポリプロピレン系樹脂、ポリブテン系樹脂、ポリメチルペンテン系樹脂、ポリブタジエン系樹脂が例示され、より具体的には、高密度ポリエチレン、中密度ポリエチレン、直鎖状ポリエチレン、エチレン含量５０重量％以上、好ましくは７０重量％以上のエチレンコポリマー、プロピレンホモポリマー、プロピレン５０重量％以上、好ましくは７０重量％以上のプロピレンコポリマー、ブテンホモポリマー、ブテン含量５０重量％以上、好ましくは７０重量％以上のブテンコポリマー、メチルペンテンホモポリマー、メチルペンテン含量５０重量％以上、好ましくは７０重量％以上のメチルペンテンコポリマー、ポリブタジエン等が例示される。
【０１３１】
上記コポリマーはランダムコポリマーであってもよく、ブロックコポリマーであってもよい。これらの樹脂の立体規則性がある場合は、アイソタクチックでもシンジオタクチックでもよい。
【０１３２】
上記コポリマーを構成し得るコモノマーとして、具体的にはエチレン、プロピレン、ブテン、ペンテン、ヘキセン、ヘプテン、オクテン、ノネン、デセン、ウンデセン、ドデセン等の炭素数２〜１２のα−オレフィン、１，４−エンドメチレンシクロヘキセン等のビシクロ型モノマー、（メタ）アクリル酸メチル、（メタ）アクリル酸エチル等の（メタ）アクリル酸エステル、酢酸ビニル等が例示できる。
【０１３３】
かかる重合体を製造するために適用される触媒としては、一般に使用されているチーグラー・ナッタ型触媒はもちろん、遷移金属化合物（例えば、三塩化チタン、四塩化チタン等のチタンのハロゲン化物）を塩化マグネシウム等のハロゲン化マグネシウムを主成分とする担体に担持してなる触媒と、アルキルアルミニウム化合物（トリエチルアルミニウム、ジエチルアルミニウムクロリド等）とを組み合わせてなる触媒系やメタロセン触媒も使用できる。
【０１３４】
本発明に係るポリオレフィン樹脂の推奨されるメルトフローレート（以下「ＭＦＲ」と略記する。ＪＩＳ  Ｋ  ７２１０−１９７６）は、その適用する成形方法により適宜選択されるが、通常、０．０１〜２００ｇ／１０分、好ましくは０．０５〜１００ｇ／１０分である。
【０１３５】
本発明のポリオレフィン系樹脂組成物には、使用目的やその用途に応じて適宜、前記の従来公知のポリオレフィン改質剤を本発明の効果が損なわない範囲で添加することができる。
【０１３６】
（ｉ）及び（ｉｉ）のポリオレフィン系樹脂組成物中の各成分の配合量は、ポリオレフィン系樹脂１００重量部に対して、（Ａ）成分が０．１〜０．８重量部、（Ｂ）成分が０．００１〜０．０４重量部、（Ｃ）成分が０．００１〜０．０４重量部、及び、（Ｄ）成分が０．０００１〜０．００６４重量部の範囲が好ましく、より好ましくは、ポリオレフィン系樹脂１００重量部に対して、（Ａ）成分が０．１５〜０．６重量部、（Ｂ）成分が０．００３〜０．００２４重量部、（Ｃ）成分が０．００３〜０．００２４重量部、（Ｄ）成分が０．０００３〜０．００３６重量部、及び（Ｅ）成分が０〜０．００３６重量部の範囲が好ましい。
【０１３７】
（ｉｉｉ）〜（ｉｖ）のポリオレフィン樹脂組成物の各成分の配合量は、ポリオレフィン系樹脂１００重量部に対して、（Ａ）成分が０．１〜０．８重量部、（Ｂ）成分が０．００１〜０．０４重量部、（Ｃ）成分が０．００１〜０．０４重量部、（Ｄ）成分が０〜０．００６４重量部、（Ｅ）成分が０〜０．００６４重量部、（Ｆ）成分が０．００１〜０．０８重量部、及び（Ｇ）成分が０．０００１〜０．０４重量部の範囲が好ましく、より好ましくは、ポリオレフィン系樹脂１００重量部に対して、（Ａ）成分が０．１５〜０．６重量部、（Ｂ）成分が０．００３〜０．００２４重量部、（Ｃ）成分が０．００３〜０．００２４重量部、（Ｄ）成分が０．０００３〜０．００３６重量部、及び（Ｅ）成分が０〜０．００３６重量部の範囲が好ましい。
【０１３８】
（ｖ）のポリオレフィン系樹脂組成物の配合量は、ポリオレフィン系樹脂１００重量部に対して、ジアセタール組成物が０．１〜０．８重量部の範囲が好ましく、より好ましくは、ポリオレフィン系樹脂１００重量部に対して、ジアセタール組成物が０．１５〜０．６重量部の範囲が好ましい。
【０１３９】
本発明のポリオレフィン系樹脂組成物の製法は、所望の該樹脂組成物が得られれば特に限定されることはなく、常法を用いることができる。例えば、ポリオレフィン系樹脂（粉末又はフレーク）に、ジアセタール組成物又は（Ａ）成分、（Ｂ）成分、（Ｃ）成分及び、必要に応じて（Ｄ）成分、（Ｅ）成分、（Ｆ）成分、（Ｇ）成分、更に、必要に応じて前述のポリオレフィン用改質剤を、慣用の混合機、例えばヘンシェルミキサー、Ｖブレンダー、リボンブレンダー等を用いて混合したブレンドタイプのポリオレフィン系樹脂組成物を得る方法、或いは、このブレンドタイプのポリオレフィン系樹脂組成物を、慣用の混練り機、例えば一軸又は二軸の押し出し機等を用いて、所望の温度で溶融混練し、押し出されたストランドを、冷却し、得られたストランドをカッティングすることでペレットタイプとする方法、また、ペレットタイプのなかでジアセタール組成物とポリオレフィン系樹脂とのマスターバッチペレットとする方法などが例示される。
【０１４０】
ポリオレフィン系樹脂に対する添加方法としては、慣用されている装置、例えば、一軸又は二軸押出し機を用いる直接添加法が好ましいが、これに限定されるわけではない。また、例えば、２〜１５重量％程度の高濃度マスターバッチの形態による添加法を採用しても何ら差し支えない。
【０１４１】
＜ポリオレフィン系樹脂成形体＞
本発明のポリオレフィン系樹脂成形体は、上記本発明のポリオレフィン系樹脂組成物を、慣用されている成形法に従って成形することにより得られる。本発明に係る樹脂組成物を成形するに際しては、射出成形、押出成形、ブロー成形、圧空成形、回転成形、フィルム成形等の従来公知の成形方法のいずれをも採用できる。成形条件としては、従来採用されている条件が広い範囲から適宜選択できる。
【０１４２】
本発明に係るポリオレフィン系樹脂組成物は、従来、ジアセタール化合物を核剤として配合してなるポリオレフィン系樹脂組成物が用いられてきたと同様の分野において適用され、成形体とされる。
【０１４３】
従来のジアセタール化合物を含有する樹脂組成物から成形された成形体に比し、本発明のポリオレフィン系樹脂成形体は、成形加工時のアルデヒド類の発生が抑制されるため、成形加工時に臭気の発生が少ないと言う利点を有する。
【０１４４】
また、本発明の成形体は、アルデヒド類の量が大幅に低減されているため、アルデヒド類に起因する臭気及び味の移行性が低減されている。しかも、本発明のポリオレフィン系樹脂成形体は、着色がなく、透明性にも非常に優れている。
【０１４５】
従って、本発明は、前記本発明のジアセタール組成物又は（Ａ）成分、（Ｂ）成分、（Ｃ）成分及び、必要に応じて（Ｄ）成分、（Ｅ）成分、（Ｆ）成分、（Ｇ）成分をポリオレフィン系樹脂に配合し、得られる樹脂組成物を成形することにより得られる包装材又は容器に、食品、化粧品、医薬品等の内容物を収容することを特徴とする、ジアセタール化合物から発生する臭気及び味の、該内容物への移行を抑制する方法を提供するものでもある。
【０１４６】
このように、本発明のポリオレフィン系樹脂成形体は、食品包装材及び食品容器、化粧品容器、医薬品容器等の分野で特に有利に使用することができる。勿論、他の分野に使用することも可能である。より具体的には、熱や放射線等により滅菌されるディスポーザブル注射器、輸液・輸血セット、採血器具等の医療用器具類；放射線等により滅菌される食品・植物等の包装物；衣料ケースや衣料保存用コンテナ等の各種ケース類；食品を熱充填するためのカップ、レトルト食品の包装容器；電子レンジ用容器；ジュース、茶等の飲料用、化粧品用、医薬品用、シャンプー用等の缶、ビン等の容器；味噌、醤油等の調味料用容器及びキャップ；水、米、パン、漬物等の食品用ケース及び容器；冷蔵庫用ケース等の雑貨；文具；電気・機械部品；自動車用部品等の素材として好適である。
【実施例】
【０１４７】
以下に実施例を示し、本発明を更に詳しく説明するが、本発明はこれらの実施例によって制限されるものではない。尚、実施例や比較例中の化合物の略号、及び各特性の測定は以下の通りである。
【０１４８】
＜化合物の略号＞
（Ａ）成分
ＭＤＢＳ：１，３：２，４−ビス−Ｏ−（ｐ−メチルベンジリデン）−Ｄ−ソルビトール
（Ｂ）成分
ＳＢ：ソルビトール
（Ｃ）成分
ＧＭＳ：グリセリンモノステアレート
（Ｄ）成分
ＴＢ：２，５−チオフェンジイル（５−ｔｅｒｔ−ブチル−１，３−ベンゾキサゾール）
ＵＴ：群青 （ウルトラマリン）
（Ｅ）成分
ＳＴＭＧ：ステアリン酸マグネシウム
（Ｆ）成分
ＳＴ：ステアリン酸
ＨＳＴ：１２−ヒドロキステアリン酸
（Ｇ）成分
ＳＬＳ：ラウリル硫酸ナトリウム
ＬＡＳ：直鎖アルキルベンゼンスルホン酸ナトリウム
【０１４９】
＜結晶化温度（Ｔｃ（℃））の測定＞
実施例及び比較例において射出成形により得られた試験片の結晶化温度を、示差走査熱量計（商品名「ＤｉａｍｏｎｄＤＳＣ」、パーキンエルマー社製）を用いて、ＪＩＳ  Ｋ７１２１（１９８７）に準じて測定した。Ｔｃ（℃）が高いほど結晶化温度が高く、成形サイクル時間の短縮が可能である。
【０１５０】
＜透明性の評価＞
実施例及び比較例において射出成形により得られた試験片（厚さ：３ｍｍ）のヘイズ値を東洋精機製作所製のヘイズメータを用いて、ＪＩＳ Ｋ７１３６（２０００）に準じて測定した。得られた数値が小さいほど透明性に優れている。
【０１５１】
＜黄色度（ＹＩ）の評価＞
実施例及び比較例において射出成形により得られた試験片（厚さ：２ｍｍ）の黄色度を分光測色計（商品名「ＣＭ−３５００ｄ」、ミノルタ株式会社製）を用いて、ＡＳＴＭ Ｄ１９２５（１９８８）に準じて測定した。得られた数値が小さい程、黄系の着色がなく、外観に優れる。
【０１５２】
＜臭気評価＞
実施例及び比較例で得られたポリオレフィン系樹脂ペレット（樹脂組成物）６０ｇを２２５ｍｌのガラス瓶中に密封し、８０℃の恒温槽に２時間放置した後、室温まで冷却した。冷却後、直ちに１０名のパネラーにより、臭気の強さを測定した。パネラーにおける判断基準は、０ポイント＝不快臭なし、１ポイント＝わずかに不快臭あり。２ポイント＝はっきり不快臭あり、３ポイント＝強い不快臭ありとし、１０名の合計値で評価した。臭気の評価の数値が低いほど、臭気移行性が小さい。
【０１５３】
＜アルデヒド量測定＞
実施例及び比較例において射出成形により得られた試験片２０ｇと脱イオン交換水１４０ｇを２２５ｍｌのガラス瓶中に密封し、８０℃の恒温槽に２時間放置した後、室温まで冷却し、得られた水溶液を評価用サンプルとした。この評価用サンプルに含有されているアルデヒドを高速液体クロマトグラフィーを用いて定量した。アルデヒド量はμｇ／１ｇ−ＰＰ、すなわち試験片１ｇ当たりのマイクログラム数に換算して表した。測定値が小さいほど、射出成形品中に含まれるアルデヒド量が少ない。
【０１５４】
＜パネラーによる味覚評価＞
上記評価用サンプル１０ｍｌをガラス製のコップに入れ、１０名のパネラーにより味覚評価を行った。実施例１〜６及び比較例１〜３で得られた評価用サンプルの味覚評価はイオン交換水と対比して行い、判定基準は０ポイント＝対照のイオン交換水と全く違わない味、１ポイント＝わずかに不快な味あり、２ポイント＝はっきり不快な味ありとし、１０名の合計値で評価した。味覚評価の数値が低いほど、味移行性が小さい。
【０１５５】
＜融点測定＞
実施例及び比較例において使用したジアセタール組成物又はジアセタール化合物の融点を示差走査熱量計（商品名「ＤＳＣ６２２０」、セイコーインスツル株式会社製）を用いて、ＪＩＳ  Ｋ０１２９（２００５）に準じて測定した。ジアセタール組成物又はジアセタール化合物の融点が低いほどポリオレフィン樹脂への分散性に優れる。
【０１５６】
＜ジアセタール組成物の貯蔵安定性評価＞
実施例及び比較例において使用したジアセタール組成物又はジアセタール化合物１ｇをアルミホイルで包み、圧縮成形機にて金型温度８０℃、圧力１００ｋｇｆ／ｃｍ２の条件下、１時間圧縮成形した後、室温まで冷却した。得られたジアセタール組成物又はジアセタール化合物のアルデヒド含有量を高速液体クロマトグラフィーを用いて定量した。圧縮成形前の試料と比較してアルデヒド含有量の増加が少ないほど、貯蔵安定性に優れる。
【０１５７】
［実施例１］
＜ジアセタール組成物の調製方法＞
（Ａ）成分であるＭＤＢＳ、（Ｂ）成分であるＳＢ、（Ｃ）成分であるＧＭＳ、（Ｄ）成分であるＴＢを表１の記載の添加量となるように秤量し、メノウ乳鉢で均一に混合し、本発明のジアセタール組成物（ＤＡ−１）を得た。
【０１５８】
＜ポリオレフィン系樹脂組成物の調製方法＞
エチレン含有量３．０重量％のアイソタクチックランダムポリプロピレン樹脂（ＭＦＲ＝２０ｇ／１０分、以下、「ｒ−ＰＰ」と略記する。）１００重量部に対して、上記で調製されたＤＡ−１を０．３重量部、ステアリン酸カルシウム０．０５重量部及びテトラキス［メチレン−３−（３，５−ジ−ｔｅｒｔ −ブチル−４−ヒドロキシフェニル）プロピオレート］メタン（商品名；イルガノックス１０１０、チバスペシャリティーケミカルズ社製）０．０５重量部を配合して、ヘンシェルミキサーでドライブレンドした。次に、樹脂温度２３０℃でニ軸押出機（１５ｍｍφ、Ｌ／Ｄ＝４５（６７５ｍｍ／１５ｍｍ）、回転数＝２５０ｒｐｍ）を用いて溶融混練して、押出し、得られたストランドを水冷し、次いで切断してペレット化して、本発明のポリオレフィン系樹脂組成物を得た。得られたポリオレフィン系樹脂組成物について、臭気評価を行い、その評価結果を表２に示した。
【０１５９】
＜ポリオレフィン系樹脂成形体の調製方法＞
得られたポリオレフィン系樹脂組成物を樹脂温度２００℃、金型温度４０℃の条件下で射出成形し、本発明のポリオレフィン系樹脂成形体（試験片）を得た。得られた試験片を用いて、結晶化温度（℃）、ヘイズ値（％）、黄色度（ＹＩ）、臭気評価、アルデヒド量（ｐｐｍ／１ｇ−ＰＰ）の測定、味覚評価、融点測定（℃）、貯蔵安定性の評価（ｐｐｍ）を行った。得られた評価結果を表２に示した。
【０１６０】
［実施例２］
（Ｄ）成分であるＴＢの代わりに、（Ｄ）成分であるＵＴと（Ｅ）成分であるＳＴＭＧを表１に記載の添加量になるように秤量し、予めメノウ乳鉢で十分に混合しておき、均一に混合できた時点で加えた以外は、実施例１と同様に行って、ジアセタール組成物（ＤＡ−２）、ポリオレフィン系樹脂組成物及びポリオレフィン系樹脂成形体を得た。得られた樹脂組成物及び樹脂成形体の評価結果をまとめて表２に示した。
【０１６１】
［実施例３］
（Ｆ）成分であるＳＴと（Ｇ）成分であるＳＬＳを表１に記載の添加量になるように秤量し、加え、更に樹脂組成物調製時の樹脂温度を２１０℃に代えた以外は、実施例２と同様に行って、ジアセタール組成物（ＤＡ−３）、ポリオレフィン系樹脂組成物及びポリオレフィン系樹脂成形体を得た。得られた樹脂組成物及び樹脂成形体の評価結果をまとめて表２に示した。
【０１６２】
［実施例４］
（Ｆ）成分をＳＴからＨＳＴに代えた以外は、実施例３と同様に行って、ジアセタール組成物（ＤＡ−４）、ポリオレフィン系樹脂組成物及びポリオレフィン系樹脂成形体を得た。得られた樹脂組成物及び樹脂成形体の評価結果をまとめて表２に示した。
【０１６３】
［実施例５］
（Ｇ）成分をＳＬＳからＬＡＳに代えた以外は、実施例３と同様に行って、ジアセタール組成物（ＤＡ−５）、ポリオレフィン系樹脂組成物及びポリオレフィン系樹脂成形体を得た。得られた樹脂組成物及び樹脂成形体の評価結果をまとめて表２に示した。
【０１６４】
［実施例６］
ＤＡ−１の配合量を０．２重量部に代えた以外は、実施例１と同様に行って、ポリオレフィン系樹脂組成物及びポリオレフィン系樹脂成形体を得た。得られた樹脂組成物及び樹脂成形体の評価結果をまとめて表２に示した。
【０１６５】
［実施例７］
ＤＡ−２の配合量を０．２重量部に代えた以外は、実施例２と同様に行って、ポリオレフィン系樹脂組成物及びポリオレフィン系樹脂成形体を得た。得られた樹脂組成物及び樹脂成形体の評価結果をまとめて表２に示した。
【０１６６】
［比較例１］
本発明のジアセタール組成物を配合しない以外は、実施例１と同様に行って、ポリオレフィン系樹脂組成物及びポリオレフィン系樹脂成形体を得た。得られた樹脂組成物及び樹脂成形体の評価結果をまとめて表２に示した。
【０１６７】
［比較例２］
本発明のジアセタール組成物に代えて、（Ａ）成分であるＭＤＢＳのみを配合した以外は、実施例１と同様に行って、ポリオレフィン系樹脂組成物及びポリオレフィン系樹脂成形体を得た。得られた樹脂組成物及び樹脂成形体の評価結果をまとめて表２に示した。
【０１６８】
［比較例３］
本発明のジアセタール組成物に代えて、（Ａ）成分であるＭＤＢＳのみを配合した以外は、実施例６と同様に行って、ポリオレフィン系樹脂組成物及びポリオレフィン系樹脂成形体を得た。得られた樹脂組成物及び樹脂成形体の評価結果をまとめて表２に示した。
【０１６９】
【表１】
2012233149.tif 000010
【０１７０】
【表２】
2012233149.tif 000011
【産業上の利用可能性】
【０１７１】
本発明のジアセタール組成物をポリオレフィン樹脂用核剤として使用した場合、成形加工時及び最終成形品中のアルデヒド類の発生量が大幅に抑制され、また、臭気及び味の移行性が抑制された透明性に優れたポリオレフィン系樹脂成形体が得られる。